(57)【特許請求の範囲】
【請求項１】
マイクロコンタクトプリンティングの方法であって、
レリーフパターンを表面上に備える平面インク付着スタンプであって、前記レリーフパターンが隆起特色を有するとともに前記レリーフパターンの前記隆起特色上に存在する官能基化分子を含む、平面インク付着スタンプを提供する工程と、
基材の第１の表面を前記インク付着スタンプの表面に向かって配向させる工程と、
前記基材の前記第１の表面を前記インク付着スタンプの表面に接触させる工程と、
加圧ローラーを前記基材の第２の表面上で転動させる工程と、
前記平面インク付着スタンプの前記表面から前記基材の前記第１の表面に前記官能基化分子の少なくとも一部分を転写させる工程と、
を含み、
前記加圧ローラーが流体によって加圧される膨張可能な袋を含み、
前記転動させる工程において、前記膨張可能な袋が２０ｐｓｉ（１３７．９ｋＰａ）未満に加圧される、方法。
【請求項２】
マイクロコンタクトプリンティング装置であって、
隆起特色を有するレリーフパターンを表面上に備える平面スタンプと、
加圧ローラーであって、流体によって加圧されるように構成される膨張可能な袋を備える、加圧ローラーと、
前記加圧ローラーが前記平面スタンプに圧力を適用する間、前記スタンプの表面に実質的に平行な方向に、前記加圧ローラーと前記スタンプとの間の相対的移動を提供するように構成される、作動装置と、
を備え、
前記膨張可能な袋が２０ｐｓｉ（１３７．９ｋＰａ）未満に加圧されるように構成される、装置。
【請求項３】
長手方向軸線を有するマイクロコンタクトプリンティングローラーであって、
流体によって加圧されるように構成される膨張可能な袋であって、前記膨張可能な袋が２０ｐｓｉ（１３７．９ｋＰａ）未満に膨張されるとき、前記ローラーの外表面が、前記長手方向軸線に沿った少なくとも５ｃｍの幅に対して１ｃｍの幅当たり１ｍｍ未満の高さの変動を有するように構成される、膨張可能な袋を備え、
前記膨張可能な袋が、エラストマー壁と、内部容積とを備え、
ｉ）前記エラストマー壁が拡張可能な発泡体を備えるか、または、
ｉｉ）前記エラストマー壁が、拡張可能な発泡体層と、前記拡張可能な袋が加圧されたときに前記エラストマー壁から離れて拡張する外壁と、の間に配置される、
ローラー。
【発明の詳細な説明】
【技術分野】
【０００１】
（関連出願の相互参照）
本出願は、２００９年１２月２２日に出願された米国特許仮出願第６１／２８８，９４５号の利益を主張し、その開示内容の全体を参照として本明細書に援用する。
【０００２】
（技術分野）
本開示は、基材上に自己組織化単層をパターン化するために使用されるマイクロコンタクト印刷プロセス及びデバイスに関する。
【背景技術】
【０００３】
マイクロコンタクトプリンティングは、パターン化された自己組織化単層（ＳＡＭ）を形成するように、化学結合を介して基材表面、例えばコーティングされた基材表面に連結される官能基化分子のパターンを生成するために使用することができる印刷技術である。ＳＡＭのマイクロコンタクトプリンティングを行うための基本的な方法は、レリーフパターン付きのエラストマー製スタンプ（例えばポリ（ジメチルシロキサン）（ＰＤＭＳ）スタンプ）に官能基化分子を含有するインクを適用する工程と、次に、スタンプと基材との間の接触領域にＳＡＭを形成するように、インク付着スタンプを基材表面（通常は金属又は金属酸化物の表面）に接触させる工程と、を伴う。あるいは、エラストマースタンプは平坦であってもよく（つまり、レリーフパターンを含有しない）、基材表面はレリーフパターン付きであってもよい。マイクロコンタクトプリンティング方法を使用してプリントされたマイクロパターン付き有機及び無機材料は、金属化ポリマーフィルムなどの基材に独特の電気的、光学的及び／又は生物学的特性を提供できる可能性がある。
【発明の概要】
【課題を解決するための手段】
【０００４】
本発明のいくつかの実施形態は、マイクロコンタクトプリンティング方法を対象とする。マイクロコンタクトプリンティング方法は、官能基化分子を含む平面インク付着スタンプを提供する工程を伴う。基材の第１の表面は、インク付着スタンプの表面に向かって配向される。加圧ローラーが基材の第２の表面上で転動すると、基材の第１の表面とインク付着スタンプの表面との間に接触が生じる。加圧ローラーは、流体によって加圧される膨張可能な袋を含む。官能基化分子の少なくとも一部分が、平面インク付着スタンプの表面から基材の第１の表面に転写される。
【０００５】
本発明の別の実施形態は、マイクロコンタクトプリンティング装置を伴う。装置は、平面スタンプと、流体によって加圧されるように構成された膨張可能な袋を含むローラーとを含む。加圧ローラーが平面スタンプに圧力を適用する間、作動装置は、スタンプの表面に実質的に平行な方向に、加圧ローラーとスタンプとの間の相対的移動を提供する。
【０００６】
長手方向軸線を有するマイクロコンタクトプリンティングローラーは、流体によって加圧されるように構成された膨張可能な袋を含む。膨張可能な袋が２０ｐｓｉ（平方インチ当たりのポンド）（１３７．９ｋＰａ）未満に膨張するとき、ローラーの外表面が、ローラーの長手方向軸線に沿った少なくとも５ｃｍの幅に対して１ｃｍ（センチメートル）の幅当たり１ｍｍ（ミリメートル）未満の高さの変動を有するように構成される。
【０００７】
上記の本発明の概要は、本発明のそれぞれの実施形態又はすべての実現形態を説明することを意図したものではない。本発明の利点及び効果、並びに本発明に対する更なる理解は、以下に記載する発明を実施するための形態及び特許請求の範囲を添付図面と併せて参照することによって明らかになり、理解するに至るであろう。
【図面の簡単な説明】
【０００８】
【図１Ａ】加圧マイクロコンタクトプリンティングローラーを使用するマイクロコンタクトプリンティング装置を図示。
【図１Ｂ】加圧マイクロコンタクトプリンティングローラーの平面図。
【図２Ａ】内部コアを有する加圧ローラーの平面図。
【図２Ｂ】袋が膨張するとき、コアから離れて拡張する外壁を有する膨張可能な袋の横断面図の図示。
【図２Ｃ】膨張可能な発泡体を含む膨張可能な袋の横断面図の図示。
【図２Ｄ】発泡体層上に配置されたエラストマー壁を含む膨張可能な袋の横断面図の図示。
【図３Ａ】内側及び外側エラストマー壁を有する膨張可能な袋を含む加圧ローラーの平面図。
【図３Ｂ】内側及び外側エラストマー壁並びに加圧流体を含有する内部容積を有する膨張可能な袋の横断面図。
【図３Ｃ】内部及び外部エラストマー壁並びに内壁と外壁との間に配置される発泡体を有する膨張可能な袋の横断面図。
【図４Ａ】エラストマー壁及び発泡体層は、袋が膨張するとき、ローラーのコアから離れて拡張する、外側エラストマー壁及び発泡体層を有する膨張可能な袋の横断面図。
【図４Ｂ】エラストマー壁及び発泡体層は、袋が膨張するとき、ローラーのコアから離れて拡張する、内側エラストマー壁及び発泡体層を有する膨張可能な袋の横断面図の図示。
【図４Ｃ】袋が膨張するとき、ローラーのコアから離れて拡張する発泡体層を有する膨張可能な袋の横断面図。
【図５Ａ】ローラーのコア上に配置される発泡体層、及び袋が膨張するときに発泡体から離れて拡張する外側エラストマー壁を有する膨張可能な袋の横断面図。
【図５Ｂ】ローラーのコア上に配置される発泡体層、内側エラストマー壁、並びに袋が膨張するときに発泡体層及び内側エラストマー壁から離れて拡張する外側エラストマー壁を有する膨張可能な袋の横断面図。
【図６Ａ】端部によって支持される膨張可能な袋を有する、コアのない加圧ローラーの平面図。
【図６Ｂ】外側エラストマー壁を有する膨張可能な袋を含む、コアのない加圧ローラーの横断面図。
【図６Ｃ】拡張可能な発泡体の膨張可能な袋を含む、コアのない加圧ローラーの横断面図。
【図６Ｄ】拡張可能な発泡体及び外側エラストマー壁を有する膨張可能な袋を含む、コアのない加圧ローラーの横断面図。
【図６Ｅ】勾配拡張可能な発泡体を有する膨張可能な袋を含む、コアのない加圧ローラーの横断面図。
【図７Ａ】非円筒形コアを有する加圧ローラーを図示。
【図７Ｂ】非円筒形コアを有する加圧ローラーを図示。
【図８】長手方向に膨張可能な部分及びコアに沿って散在する膨張不可の部分を含む、加圧ローラーの例。
【図９】円周方向に膨張可能な部分及びコアの周囲に散在する膨張不可の部分を含む、加圧ローラーの例。
【図１０Ａ】分割された膨張可能な袋を含む加圧ローラーの例の図示。
【図１０Ｂ】分割された膨張可能な袋を含む加圧ローラーの横断面。
【図１１】未分割の膨張可能な袋の長手方向の高さの変動の図示。
【図１２】マイクロコンタクトプリンティング装置の一部分の図。
【図１３】加圧ローラーが基材上を移動しているときのある時点のマイクロコンタクトプリンティング装置の別の視野からの図の提供。
【図１４】加圧ローラー及び加圧ローラーを回転させるように構成されたモーター式装置を図示するダイアグラム。
【図１５】マイクロコンタクト印刷プロセスのフローチャート。
【図１６】空隙欠陥がある印刷済み試料の領域の光学顕微鏡写真（透過モード）。
【図１７】欠陥がない印刷済み試料の領域の光学顕微鏡写真（透過モード）。
【図１８】崩壊欠陥がある印刷済み試料の領域の光学顕微鏡写真（透過モード）。  本発明は種々の修正及び代替の形態に容易に応じるが、その細部は一例として図面に示しており、また詳しく説明することにする。ただし、本発明は記載される特定の実施形態に限定されるものではないことを理解されたい。むしろ、付随する請求項によって定義される本発明の範囲内に入る修正、等価物、及び代替物すべてを網羅することを意図するものである。
【発明を実施するための形態】
【０００９】
以下の説明において、本発明の様々な実施形態を図示する添付の図面を参照する。他の実施形態が利用されてもよく、構造的及び機能的な変更が、本発明の範囲から逸脱することなくこれらの実施形態になされてもよいことが理解されるべきである。
【００１０】
マイクロコンタクトプリンティングは、スタンプからの基材への官能基化分子の転写を伴う印刷技術である。スタンプ又は基材は、レリーフパターン付き表面を含む。官能基化分子は、化学結合を介して基材の表面に付着し、所望するパターンの自己組織化単層（ＳＡＭ）を形成する。マイクロコンタクトプリンティングを使用して、欠陥なしに所望のパターンでスタンプから表面に官能基化分子を転写する能力は、スタンプの接触面積の基材に適用される局部圧力に依存する。
【００１１】
本発明の実施形態は、マイクロコンタクトプリンティング装置で使用されてもよい膨張可能な袋を有するマイクロコンタクトプリンティング用の加圧ローラーを例示する。加圧ローラーを使用して、スタンプと接触する前面を有する基材の後面に、比較的低く、かつ実質的に均一な圧力を与えることができる。このアプローチは、パターンなしの領域に崩壊することなく、スタンプから基材の前面に所望のパターンで十分な量の官能基化分子を転写させることを示した。本明細書に記載される加圧ローラーを使用するマイクロコンタクトプリンティングを使用して、低密度のパターン幾何学形状を伴うＳＡＭを確実にパターン化することができる。
【００１２】
本明細書に記載される加圧ローラーは、平面スタンプとの併用において特に有用である。「平面スタンプ」とは、別の材料（例えば、分子）をその印刷表面から基材に転写させるエラストマー材であり、印刷表面は全体的に平面の形状を有する。平面であるスタンプの印刷表面、平面であるスタンプは、「平坦」であってもよく、つまり、レリーフパターンを持たなくてもよい。あるいは、平面であるスタンプの印刷表面、よって平面であるスタンプは、レリーフパターンを含んでもよく、いくつかの実施形態では、レリーフパターンは微細である。更に明確にするために、平面スタンプは、レリーフパターンを必ずしも欠くわけではない。また更に明確にするために、平面スタンプは、平坦である必要はない。
【００１３】
低密度パターン幾何学形状は、スタンプ崩壊（又はルーフ崩壊）という特別な課題を提示する。「スタンプ崩壊」というのはつまり、スタンプが、スタンプの隆起特色間の領域で基材と望ましくない接触を持つことである。例えば、隆起領域と陥凹領域を含むレリーフパターン付きスタンプ表面と接触する平坦な基材において、スタンプ崩壊は、陥凹スタンプ表面領域における基材表面とスタンプ表面との間の望ましくない接触を指す。別の例として、隆起領域及び陥凹領域を含むレリーフパターン付き基材表面に接触する平坦なスタンプにおいて、スタンプ崩壊は、陥凹基材表面領域におけるスタンプ表面と基材表面との間の望ましくない接触を指す。
【００１４】
本明細書に記載される方法及び装置が有益である低密度パターンは、小パターン要素の間隔をあけた配列（例えば、アレイ）を含む。パターン要素には、線、ドット、及び多角形が含まれる。パターン要素は、その形状、配向、及び寸法に関して記述可能である。寸法に関して、パターン要素は、その最小寸法、例えば、線要素の幅に関して記述可能である。本明細書に記載される方法及び装置は、約１０ミクロン未満の最小寸法の小パターン要素において特に有益である。方法及び装置のいくつかの実施形態では、パターン要素の最小寸法は、約５ミクロン未満である。
【００１５】
更に本明細書に記載される装置が有益である低密度パターンに関して、隣接したパターン要素間の間隔は大きくてもよい。隣接したパターン要素間の間隔の例としては、平行線間の間隔、正方格子を画定する線の形態で線状パターンにより画定される正方形の幅、及び六角形の網状組織を画定する線の形態でパターン要素により画定される六角形の対向する面の間の間隔が挙げられる。例えば、様々な実施形態では、隣接するパターン要素間の間隔は、約５０ミクロンを超える、又は約１００ミクロンを超える、又は約２００ミクロンを超える、又は約３００ミクロンを超える、又は約４００ミクロンを超える、又は更に約５００ミクロンを超えてもよい。
【００１６】
本明細書に報告される方法及び装置は、限定されたレリーフを有するスタンプ、又は限定されたレリーフを有する基材を用いたマイクロコンタクトプリンティングに特に有益である。より具体的には、本明細書に報告される方法及び装置は、約１０ミクロン以下のレリーフを有するスタンプ又は基材を用いたマイクロコンタクトプリンティングに特に有益である。本明細書に報告される方法及び装置は、約５ミクロン以下のレリーフを有するスタンプ又は基材を用いたマイクロコンタクトプリンティングにも有益である。
【００１７】
上に記載されるスタンプ崩壊は、マイクロコンタクト印刷済みパターンに欠陥をもたらす可能性がある。より具体的には、スタンプと基材との間の望ましくない接触は、官能基化分子の基材表面への望ましくない転写をもたらす可能性がある。コーティングされた基材の場合において、官能基化分子の印刷済みパターンが、コーティングの少なくとも一部分を除去するためのエッチング工程でマスクとして同時に使用されるとき、スタンプ崩壊は、望ましくなく、エッチング後に意図されるパターンに相補的である領域の基材表面上にコーティング材料の存在をもたらす可能性がある。一般に、スタンプ崩壊及びその結果生じるアーチファクトは、スタンピング圧が所与のパターン幾何学形状にとって高すぎるときに生じる場合がある。
【００１８】
スタンプ崩壊とは対照的に、他の欠陥は、スタンピング圧が非常に低いときに生じる場合がある。例えば、スタンピング圧があまりに低いと、官能基化分子のスタンプから基材への効果的な転写をもたらす十分に親密で、連続した、完全な接触が起こらない場合がある。官能基化分子の印刷済みパターンがエッチレジストとして機能することが意図されるとき、スタンプと基材との間の十分に親密な、連続した、又は完全な接触の欠如、及び官能基化分子のスタンプから基材への転写（例えば、完全に所望する自己組織化単層のパターンを形成するため）において得られる欠陥は、エッチングが遮断されることが意図されたパターンの領域で望ましくないエッチングをもたらす場合がある。望ましくないエッチングは、基材上のコーティング材料のエッチングパターンの望ましくない薄化をもたらす場合がある。又は、望ましくないエッチングは、基材上のコーティング材料のエッチング済みパターンに望ましくない空隙をもたらす場合がある。
【００１９】
今しがた記載したように、スタンプ崩壊印刷欠陥の回避及びスタンプと基材との間の不適切な接触に関連する印刷欠陥の回避は、一般に、マイクロコンタクト印刷プロセスパラメーター（例えば、印刷圧）及び機器設計の点から、相反する目的である。いくつかのパターン、レリーフレベル、及び材料（例えば、スタンプ及び基材）において、これらの相反する目的を達成することは特に困難である。そして重要なことに、ますます大きな面積に渡るマイクロコンタクトプリンティングの場合、上記の相反する目的を達成することは、劇的に、より困難になる。本明細書に記載される方法及び装置は、商業的に関連する面積に渡るマイクロコンタクトプリンティングの場合、スタンプ崩壊欠陥の回避及びスタンプと基材との間の不適切な接触に関連する欠陥の回避の矛盾する課題に対処することが判明した。方法及び装置は、例えば、１００平方センチメートルを超える、２００平方センチメートルを超える、又は更に１０００平方センチメートルを超える面積に渡るマイクロコンタクトプリンティングに有用である。
【００２０】
別のマイクロコンタクトプリンティング欠陥は、不正確な特色寸法又は形状（すなわち、パターンの忠実性の欠如）である。印刷におけるこの忠実性の欠如は、印刷圧及びその関連する作用であるスタンプ又は基材の変形を含む、いくつかの要因から生じる場合がある。本明細書に記載される方法及び装置は、パターンの忠実性、特にパターンの幾何学形状（これもまた説明される）についての忠実性を強化する。
【００２１】
本明細書に記載されるマイクロコンタクトプリンティングのアプローチは、平面スタンプ、及びローラーの外表面上に配置されるマイクロコンタクトスタンプ要素を含まない加圧マイクロコンタクトプリンティングローラーの使用を伴う。本明細書に記載されるアプローチは、ローラーの外表面上に配置されるマイクロコンタクトスタンプ要素を含む変形可能なスタンプローラーを利用するマイクロコンタクトプリンティングと区別することができる。
【００２２】
印刷中の表面圧を改善するための、表面上に配置されたマイクロコンタクトパターン要素を有する変形可能なスタンプローラーの使用は、パターンの忠実性の保存に関する課題を提示する。変形可能なスタンプローラーが加圧されると、圧力から生じる変形により、正確なパターン設計を確実にするのが困難となることを当業者は理解するであろう。対照的に、本開示の方法及び装置は、この課題を克服する。本開示は、スタンプの変形を回避する方法及び装置を教示する。
【００２３】
図１〜１１は、膨張可能な袋を含むマイクロコンタクトプリンティング用の加圧ローラーの様々な例を図示する。加圧ローラーは、比較的柔らかい外表面を有する。材料の硬度は、所与の力における材料の凹部の深さを特徴とする。ＡＳＴＭ  Ｄ２２４０に記載されるジュロ硬度（Ａｌｆｒｅｄ  Ｆ  Ｓｈｏｒｅにより定義される）にはいくつかの尺度がある。ジュロ硬度におけるそれぞれの尺度は０〜１００の範囲であり、材料の硬度は数値とともに増加する。本明細書に記載される方法及び装置は、外表面の硬度に関して制限される必要はないが、本明細書に記載される加圧ローラーのいくつかの外表面は、約３０〜約８０のシェアＡの範囲のジュロ硬度を有する。
【００２４】
膨張可能な袋は、流体によって膨張可能な袋の外側の圧力、すなわち周囲気圧を超える圧力に加圧することができる任意の構造であり得る。例えば、膨張可能な袋は、約１．５〜２．５ｐｓｉ（約１０．３〜１７．２ｋＰａ）の範囲で加圧され得るか、又は約１〜３ｐｓｉ（約６．８９〜２０．７ｋＰａ）の範囲で加圧され得るか、あるいは約１０ｐｓｉ（約６８．９ｋＰａ）未満若しくは約２０ｐｓｉ（約１３７．９ｋＰａ）未満に加圧され得る。
【００２５】
袋は、剛性で中実の不透過性材料（例えば、ステンレススチールディスク）で作製され得る支持体、すなわち端キャップによりそれぞれの端部で蓋をされる又は栓をされる、薄いエラストマー壁を備える中空の円筒の形状をとってもよい。いくつかの例では、袋は、剛性の円筒形のコア等の、コアにより支持されてもよい。膨張可能な袋は、コアに連結されるか、又は「スリーブ」のようにコア上に取り付けられてもよい。スリーブ型の膨張可能な袋は、常時コアに連結されなくてもよく、取り外し可能であってもよい。
【００２６】
いくつかの構成では、膨張可能な袋は、袋の内部と外環境との間の圧力差を維持することができる１つ以上のエラストマー壁、例えば、内部容積を封入し、加圧時に拡張する壁又は外皮を有してもよい。いくつかの構成では、壁は、加圧流体に実質的に又は完全に不透過性であってもよい。いくつかの構成では、膨張可能な袋は、壁を有さなくてもよいが、少なくともある時間量の間加圧され得る発泡体、例えば連続気泡発泡体を含んでもよい。
【００２７】
本明細書で使用される用語、膨張可能な袋は、袋の内部と外環境との間の圧力差を無限に支持可能である必要はない。むしろ、加圧されたときに袋の材料が、ある量の流体を漏出することは本開示の範囲内である。例えば、袋が連続気泡発泡体を含む場合、流体は発泡体の外表面のすべて又は一部分を通して漏出してもよい。別の例として、袋が加圧された内部容積を封入するエラストマー壁を含む場合、壁の透過性の程度により、流体はエラストマー壁のバルブを通して漏出してもよい、かつ／又は壁を通して直接漏出してもよい、かつ／又は別の流出経路を介して漏出してもよい。
【００２８】
膨張可能な袋は、流体が袋に流入できる、かつ／又はそこから流出できる１つ以上の流体入力／出力バルブを含んでもよい。膨張可能な袋に流入する又はそこから流出する流体の量は、膨張可能な袋内の所定の圧力を達成する、かつ／又は維持するために制御されてもよい。例えば、印刷操作前に、膨張可能な袋内の圧力は、所定の圧力に調節されてもよい。加えて、又は代替として、印刷操作中、膨張可能な袋内の圧力は、所定の圧力を維持するように調節されてもよい。圧力の調節は、積極的に流体を袋に送達すること、又は流体を膨張可能な袋から漏出させる、あるいはいくつかの構成では、所定の圧力を維持するために、膨張可能な袋から流体を積極的に除去することを伴う。いくつかの構成では、流体が膨張可能な袋から同時に流出しながら、流体は膨張可能な袋に流入してもよい。
【００２９】
いくつかの構成では、膨張可能な袋は、膨張可能な袋が加圧されると拡張する１つ以上のエラストマー壁を含む。袋の壁は、例えば、厚さが約０．１ミリメートル〜約３ミリメートルの範囲であってもよい。いくつかの構成では、エラストマー壁内の膨張可能な袋の内部は、実質的に加圧流体以外の材料を含まない。これらの実装において、膨張可能な袋は、内部構造支持体、例えば、膨張可能な袋の内部内に剛性又は可撓性の支持体を含まない。
【００３０】
いくつかの構成では、膨張可能な袋は、加圧流体の内部容積を封入する薄いエラストマー壁を含まなくてもよいが、代わりに発泡体、例えば、周囲気圧を超える圧力に膨張させることができる連続気泡発泡体を含んでもよい。いくつかの構成では、膨張可能な袋は、エラストマー壁の下又はその間の膨張可能な袋の内部に配置される発泡体を有する１つ以上のエラストマー壁を含んでもよい。
【００３１】
マイクロコンタクトプリンティング操作中、加圧ローラーは、基材の第２の表面に渡り並進する、かつ／又は回転し、基材の第１の表面を移動させ、スタンプ表面と接触させる。よって、加圧ローラーは、基材を通して圧力をスタンプに付与する。膨張可能な袋中の流体の圧力は、所望のマイクロコンタクトプリンティング性能を生成するスタンプ上に圧力を達成するように選択され得る。いくつかの実装では、スタンプ上の圧力は、実質的に膨張可能な袋内の圧力と等しい。スタンプ上の圧力と膨張可能な袋内の圧力との間の実質的に等しい圧力は、膨張可能な袋の壁及び／又は発泡体用に薄くて柔らかい材料を有する膨張可能な袋を使用することにより達成することができる。
【００３２】
図１Ａは、本発明の実施形態に従う加圧ローラー１６０を含む、マイクロコンタクトプリンティング装置１００の例の側面図を示す。図１Ａは、マイクロコンタクトプリンティング操作中のマイクロコンタクトプリンティング装置を図示する。エラストマースタンプ１４０は、スタンプ１４０の表面１４１上にレリーフパターン１４２を含む。例えば、いくつかの用途では、レリーフパターン１４２は、スタンプ１４０の表面１４１上に約１００ｍｍ２を超える面積を有してもよい。官能基化分子は、レリーフパターン１４２の隆起特色上に存在する。基材１５０は、基材１５０の第１の表面１５１がスタンプ表面１４１に向かって配向され、基材１５０の第２の表面１５２が加圧ローラー１６０に向かって配向される、スタンプ１４０と加圧ローラー１６０との間に配置される。加圧ローラー１６０が基材１５０の第２の表面１５２に対してｘ方向に移動すると、加圧ローラー１６０は、基材の第２の表面１５２を通してスタンプ表面１４１に圧力を付与する。マイクロコンタクトプリンティング操作中、スタンプ表面１４１上のレリーフパターン１４２からの官能基化分子は、第１の基材表面１５１に転写する。別の実施形態では、レリーフパターンは、基材の第１の表面上に配置されてもよく、スタンプは、平坦、すなわちマイクロコンタクトレリーフパターンなしであってもよい。レリーフパターン付きのスタンプを使用する装置に基づく例が本明細書に提供されるが、これらの例は、レリーフパターン付きの基材の使用も包含することを理解する。
【００３３】
図１Ｂは、ローラー１６０の高さにおいて長手方向の変動を示す加圧マイクロコンタクトプリンティングローラー１６０の平面図である。加圧されるとき、ローラー１６０は、ローラー１６０の長手方向軸線１９９に沿って少なくとも５ｃｍの幅Δｗに対する幅の１ｃｍ当たり約１ｍｍ未満の高さΔｈの変動を有する。
【００３４】
図２Ａは、マイクロコンタクトプリンティング装置に有用である加圧ローラー２００の例の平面図を示す。ローラー２００は、任意の横断面形状、例えば円、楕円、半円、又は四分円等を有してもよいコア２２０を含む。いくつかの実施形態では、コア２２０は、実質的に円筒形のコアを含む。コア２２０は、剛性若しくは可撓性、中実若しくは中空であってもよい、並びに／又は金属、セラミック、プラスチック、及び／若しくは他の適切な材料で作製されてもよい。コア２２０は、回転する能力を有する。例えば、コア２２０は、プリント基材に接触しながら１回以上の３６０°の全回転を行うか、又はいくつかの実装では、プリント基材に接触しながら３６０°未満の回転を行うことができる。加圧ローラー２００は、流体、例えば液体又は気体によって周囲気圧を超える圧力に膨張させることができる膨張可能な袋２５０を含む。加圧流体は空気であってもよい。この実施形態では、コア２２０及び膨張可能な袋２５０は同軸である。膨張可能な袋２５０は、膨張可能な袋２５０の内部２６０（図２Ｂ〜２Ｄに示される）に及び／又はそこから流体の流入及び／又は流出を可能にする、１つ以上の流体入力／出力バルブ２９９を含んでもよい。入力／出力バルブ２９９は、膨張可能な袋を加圧するように配列され、ローラーコア上、膨張可能な袋のエラストマー壁上に配置されてもよい、かつ／又は袋が連続気泡発泡体を含む場合、バルブは発泡体上に配置されてもよい。加圧ローラーのいくつかの実施形態は、図２Ａに図示される膨張可能な袋２５０の外面上に位置するバルブを含んでもよい。中空又は中実なコア上に取り付けられる「スリーブ」として構成される膨張可能な袋を有する加圧ローラー、又は中空のコアを有する加圧ローラーの実施形態において、入力／出力バルブは、バルブへのアクセスがスリーブの内部を介して及び／又は中空のコアを通して達成されるように位置してもよい。
【００３５】
図２Ｂ及び２Ｄの横断面ダイアグラムに図示されるように、膨張可能な袋２５０は、膨張可能な袋２５０の内部容積２６０内の加圧流体を保持する少なくとも１つの壁２５１を有することができる。壁２５１は、ローラーコア２２０の長さの少なくとも一部分に沿って配置されるエラストマー材を含む。エラストマー材は、膨張可能な袋２５０が所望の圧力に加圧させることができる任意の材料であることができる。いくつかの構成では、袋壁のエラストマー材は、ブナのゴム等の天然又は合成のゴムを含む。ブナのゴムは、モノマーの１つとしてブタジエンを含む。合成ゴムは、イソプレン（２−メチル−１，３−ブタジエン）、１，３−ブタジエン、クロロプレン（２−クロロ−１，３−ブタジエン）、及びイソブチレン（メチルプロペン）を含む様々なモノマーの架橋用の僅かな割合のイソプレンとの重合を伴うことができる。いくつかの構成では、外壁のエラストマー材は、発泡体、例えば独立気泡発泡体又は他の材料を含むことができる。
【００３６】
膨張可能な袋２５０は、例えば、膨張可能な袋２５０内の圧力を保持するために、コア２２０（又は他の構造構成要素）に対して密封されるエラストマー壁２５１を１つだけ有してもよい。加圧されるとき、流体は、コア２２０とエラストマー壁との間の膨張可能な袋２５０の内部２６０に存在する。いくつかの実装では、膨張可能な袋２５０の内部２６０には、加圧流体以外の材料が実質的に存在しない。いくつかの実装では、剛性又は半剛性支持構造を持たない袋内部内の加圧流体のみの使用が、所望のマイクロコンタクトプリンティング性能を達成する。
【００３７】
いくつかの実装では、図２Ｃ及び２Ｄに図示されるように、膨張可能な袋２５０は、膨張可能な袋２５０の内部２６０内に発泡体２６１、例えば、拡張可能な連続気泡発泡体を含んでもよい。発泡体２６１は、外壁２５１を伴って又は伴わずに使用されてもよい。図２Ｄは、外壁２５１を伴う膨張可能な袋２５０の内部２６０内での発泡体２６１の使用を図示する。図２Ｃは、外壁を伴わない膨張可能な袋２５０の内部２６０内での発泡体２６１の使用を図示する。図２Ｃに示すように、外壁を含まない構成では、発泡体２６１は、流体によって周囲気圧を超える圧力に膨張させることができる連続気泡発泡体であってもよい。
【００３８】
発泡体に使用される材料は、意図される印刷用途及びテープ構造に必要とされる弾力性により広範に変動し得るが、典型的にはポリエチレン、ポリウレタン、シリコーン、若しくはエチレン−プロピレンジエン等の合成ゴム、又はスチレンに基づくもの等のブロックコポリマーが使用され得る。好ましくは架橋される発泡体は、１立方フィート当たり約２〜約５０ポンドの密度を有する独立気泡材料又は連続気泡材料であり得る。膨張可能な袋（発泡体及び／又はエラストマー壁型）は、例えば、約２０ｐｓｉ（約１３７．９ｋＰａ）未満又は約１０ｐｓｉ（約６８．９ｋＰａ）未満の圧力に加圧され得る。いくつかの実装では、膨張可能な袋は、約１〜３ｐｓｉ（約６．８９〜２０．７ｋＰａ）又は約１．５〜２．５ｐｓｉ（約１０．３〜１７．２ｋＰａ）に加圧され得る。
【００３９】
加圧ローラーは、図３Ａの平面図並びに図３Ｂ及び３Ｃの横断面図に図示されるように、２つ以上の長手方向のエラストマー壁を有する膨張可能な袋を含んでもよい。加圧ローラー３００は、外側エラストマー壁３５１及び内側エラストマー壁３５２を含む、コア３２０及び膨張可能な袋３５０を含む。この構成では、膨張可能な袋３５０は、コア３２０に取り付けられる取り外し可能な「スリーブ」を形成してもよく、所望に応じてコア３２０から取り外すことができる。膨張可能な袋３５０の内部３６０（図３Ｂ及び３Ｃに示される）は、加圧流体を含有する。いくつかの実施形態では、図３Ｂに図示するように、膨張可能な袋３５０の内部３６０は、加圧流体以外の材料を実質的に含まなくてもよい。図３Ｃに図示するいくつかの実施形態では、膨張可能な袋３５０の内部３６０は、発泡体３６１を含み得る。
【００４０】
いくつかの構成では、加圧ローラーは、膨張可能な袋に加え、１つ以上の層を含み得る。追加の層は、膨張可能又は膨張不可であってもよい。追加の層は、発泡体又はゴム等の柔軟な材料を含み得る。例えば、追加の層は、コアと膨張可能な袋との間に配列され得る。加えて、又は代替として、加圧ローラーは、膨張可能な袋の外表面に渡って配列される１つ以上の追加の層を含んでもよい。
【００４１】
例えば、追加の層は、追加の層の下の材料の高さの変動を低減する、かつ／又はある程度一定にすることが望ましい構成に使用されてもよい。膨張可能な袋の追加の層及び／又は外壁に使用される材料は、加圧ローラーの外表面が特定のジュロ硬度値を有するように選択され得る。例えば、加圧ローラーの外表面は、約３０〜８０のシェアＡの範囲のジュロ硬度を有し得る。
【００４２】
いくつかの構成では、膨張可能な袋は、図４Ａ〜４Ｃの横断面図に図示されるように、膨張されるとき、コアから離れて拡張する発泡体層を含み得る。図４Ａは、外壁４５１により覆われた発泡体層４６１を含む膨張可能な袋４５０の横断面図を図示する。膨張可能な袋４５０が加圧されるとき、発泡体４６１及び外壁４５１は、コア４２０から離れて拡張する。この実施形態では、連続気泡発泡体が使用される場合、加圧流体が発泡体に浸透し、それを膨張させる。加圧流体が透過しない独立気泡発泡体又は他の材料が、代替えとして使用されてもよい。
【００４３】
図４Ｂは、内壁４５２を覆う発泡体層４６１を含む、膨張可能な袋４５０の横断面図を示す。発泡体層４６１は、連続及び／又は独立気泡発泡体を含み得る。図４Ｂに図示される構成において、膨張可能な袋が加圧されるとき、発泡体４６１及び内壁４５２は、コア４２０から離れて拡張する。
【００４４】
図４Ｃは、内壁又は外壁を含まない連続気泡発泡体４６１を含む、膨張可能な袋４５０の横断面図である。この場合、発泡体４６１はコア４２０から離れて拡張し、加圧流体は発泡体４６１の外表面から漏出し得る。
【００４５】
膨張可能な袋のいくつかの変形は、図５Ａ及び５Ｂの横断面図に示されるように、膨張可能であっても膨張不可であってもよい、コアに隣接する発泡体層及び内側発泡体層上に配置される１つ以上の袋壁を含む。図５Ａは、袋のコア５２０に隣接する発泡体層５６１を示す。図５Ａの膨張可能な袋５５０は、袋が加圧されるとき、コア及び発泡体から離れて拡張する外壁５５１を含む。図５Ｂは、袋のコア５２０に隣接する発泡体層５６１を図示する。膨張可能な袋５５０は、発泡体に隣接する内壁５５２を含む。図５Ｂの膨張可能な袋５５０は、袋が加圧されるとき、内壁５５２、発泡体５６１、及びコア５２０から離れて拡張する外壁５５１も含む。
【００４６】
いくつかの構成では、加圧ローラーは、コアを含まなくてもよい。加圧ローラーのコアのない変形の例は、図６Ａの平面図及び図６Ｂ〜６Ｅの膨張可能な袋の横断面図に示される。図６Ａは、端キャップ６２１、６２２との間に膨張可能な袋６５０を含む、コアのないローラー６００を示す。
【００４７】
図６Ｂの横断面図に示される１つの型では、膨張可能な袋６５０は、加圧流体が膨張可能な袋６５０の内部６６０内に存在するときに拡張するエラストマー壁６５１を有し得る。
【００４８】
図６Ｃの横断面図に示される別の型では、発泡体６６１が膨張可能な袋６５０の内部６６０内に存在する。図６Ｃの構成では、膨張可能な袋６５０は袋壁を含まないが、発泡体６６１は、周囲気圧を超えるように加圧することができる連続気泡発泡体である。加圧流体は、発泡体６６１の外表面から漏出してもよい。
【００４９】
図６Ｄの横断面図に示される、コアのないローラーのいくつかの実装では、膨張可能な袋６５０の内部内の外壁６５１と膨張可能な発泡体６６１の両方が使用される。
【００５０】
図６Ｅに示されるように、いくつかの実施形態は、コア付近の連続気泡発泡体６６２及び膨張可能な袋６５０の外表面付近のより独立した気泡発泡体６６３への移行部を含む勾配発泡体を伴う。移行は、段階移行であるか、又は漸進的な移行であってもよい。これらの実施形態では、袋６５０の外表面は、加圧流体に実質的に不透過性であっても、そうでなくてもよい。換言すれば、加圧流体は、勾配発泡体を有する膨張可能な袋の外表面から漏出してもよいが、より独立した気泡型に移行しない連続気泡発泡体よりゆっくり漏出してもよい。
【００５１】
一般に、加圧ローラーは任意の長さであってもよく、かつ／又は膨張可能な袋は任意の直径を有してもよい。いくつかの実施形態では、加圧ローラーの直径は約３インチ（７．６２ｃｍ）未満である。コアが使用される場合、コアは、直径が約２．５インチ（６．３５ｃｍ）未満の直径であってもよく、膨張可能な袋は、直径が１インチ（２．５４ｃｍ）未満であってもよい。
【００５２】
コアの横断面は、円、楕円、又は他の形状の一部分であってもよい。図７Ａは、膨張可能な袋が存在しない非円筒形のローラーのコア７２０を図示する。例えば、ローラーのコア７２０は、マイクロコンタクトプリンティング操作中に基材と接触しながら、θ以下の角度の周囲を回転するように設計され得る。図７Ｂは、膨張可能な袋７１０及びコア７２０を含む加圧ローラー７００を図示する横断面図である。加圧ローラー７００は、膨張可能な袋７１０に加え、複数の層を有してもよく、例えば、図２〜６に図示されるものと同様の構造を有してもよい。膨張可能な袋７１０は、１つ以上のエラストマー壁及び／又は１つ以上の発泡体層を含んでもよい。膨張可能な袋７１０は、例えば接着剤等を使用して、任意の好適な手段により、コア７２０に連結され得る。
【００５３】
図８及び９に図示されるように、加圧ローラー８１０、９１０は、１つ以上の膨張可能な部分８１１、９１１及び１つ以上の膨張不可な部分８１９、９１９を含み得る。長手方向の膨張可能な部分８１１及び膨張不可な部分８１９が、図８に図示されるように散在され得るか、又は円周方向の膨張可能な部分９１１及び膨張不可な部分９１９が、図９に図示されるように散在され得る。
【００５４】
図１０Ａに図示されるように、加圧ローラー１０００は、実質的に同じ圧力又は異なる圧力に膨張され得る複数のセグメント１０１１ａ〜ｄを有する、分割された膨張可能な袋１０１１を含んでもよい。膨張可能なセグメント１０１１ａ〜ｄのそれぞれの個別の加圧を可能にするように構成される加圧バルブＰ１０１４ａ〜ｄは、例えば中空コア１０２０内に位置付けされ得る。図１０Ａに示される分割された膨張可能な袋１０１１が、膨張可能な袋１０１１の長手方向の変動を低減するために使用されてもよい。
【００５５】
図１１に図示される加圧ローラー１１００の横断面図に図示されるように、代表的な分割されない膨張可能な袋１１１１は、加圧ローラー１１００の中軸線１１９９に沿ってΔｈ１の高さの変動を有する。ローラー１１００の端部１１９１、１１９２で、膨張可能な袋１１１１の外表面１１１３は、ローラー１１００の中軸線１１９９の上及び下に高さｈを有する。しかしながら、ローラー１１００の長手方向の中心１１９５で、膨張可能な袋１１１１は、軸線１１９９の上でｈ＋Δｈ１の高さを有する。高さにおける長手方向の変動は、マイクロコンタクトプリンティングの結果に望ましくない変動をもたらす。設計及び材料の選択により、中軸線に沿った高さΔｈ１の変動は、分割されない膨張可能な袋において最小化され得る。
【００５６】
分割された膨張可能な袋は、いくつかの分割されない膨張可能な袋と比較して、中軸線の上の高さの長手方向の変動を低減する。図１０Ｂは、軸線Ｆ−Ｆ’に沿ったローラー１０００の横断面図である（前に図１０Ａに３次元図で示される）。膨張可能な袋１０１１は、複数の膨張可能なセグメント１０１１ａ〜１０１１ｄを含む。加圧ローラー１０００の端部１０９１、１０９２で、膨張可能な袋１０１１の外表面１０１３は、ローラー１０００の軸線１０９９の上及び下に高さｈを有する。袋のセグメント１０１１ａ〜１０１１ｄの長手方向の中心１０９５ａ〜１０９５ｄで、軸線１０９９の上の膨張可能な袋１０１１の高さは、ｈ＋Δｈ２の最大高に達し、ここで、図１０ＢのΔｈ２は図１１のΔｈ１未満である。よって、分割された袋は、同じ弾性を有する材料で作製された分割されない袋を有するいくつかの加圧ローラーと比較したとき、全体的な長手方向の変動を低減することができる。
【００５７】
図１２は、マイクロコンタクトプリンティング装置１２００の一部分の図である。マイクロコンタクトプリンティング装置１２００は、スタンプ１２４０の表面１２４１上に配置されたレリーフパターン１２４２を有する平面エラストマースタンプ１２４０を含む。あるいは、基材がレリーフパターンでパターン付けされる実施形態では、スタンプ１２４０は、パターンを含まなくてもよい。
【００５８】
レリーフパターン１２４２は、前述の最大及び最小の間隔並びにレリーフ高を有するパターン要素を有してもよい。例えば、レリーフパターン１２４２は、約１０ミクロン未満、又は更には約５ミクロン未満の最小寸法を有する隆起特色（隆起パターン要素）であってもよい。隣接する隆起パターン要素間の間隔は、約５０ミクロンを超える、又は約１００ミクロンを超える、又は約２００ミクロンを超える、又は約３００ミクロンを超える、又は約４００ミクロンを超える、又は更には約５００ミクロンを超えてもよい。レリーフパターンのレリーフは、例えば、約１０ミクロン以下であるか、又は約５ミクロン以下であってもよい。レリーフパターンの特色は、約５ミクロンまでの幅を有するか、又は例えば、５ミクロン、例えば約２ミクロンまでであってもよい。
【００５９】
スタンプ１２４０は、多孔質であってもよい剛性の裏プレート１２４３に載置される。裏プレート１２４３が多孔質である場合、装置１２００は官能基化分子の「インク」を保持するインクリザーバ１２３０を含み得る。インクリザーバ１２３０は、スタンプ１２４０に流体的に結合され、受動的又は能動的な機構、例えば、吸上、重力、吸引、及び／又は他の機構により、リザーバ１２３０からスタンプ表面１２４１に、リザーバ１２３０内に保存された官能基化分子を移動させる。図１２に図示される構成では、官能基化分子は、インクリザーバ１２３０から、裏プレート１２４３を通ってスタンプ１２４０のパターン付き表面１２４１に移送される。
【００６０】
スタンプ１２４０及び他のスタンプを形成するのに有用なエラストマーには、シリコーン、ポリウレタン、エチレン−プロピレン−ジエンＭ−クラス（ＥＰＤＭ）ゴム、並びに、市販されている既存の様々なフレキソ印刷プレート材料（例えば、商品名Ｃｙｒｅｌ（商標）としてＥ．Ｉ．ｄｕ  Ｐｏｎｔ  ｄｅ  Ｎｅｍｏｕｒｓ  ａｎｄ  Ｃｏｍｐａｎｙ，Ｗｉｌｍｉｎｇｔｏｎ，Ｄｅｌａｗａｒｅから市販されているもの）が挙げられる。このスタンプを複合材料（例えば、織製繊維又は不織繊維補強と組み合わされた前述のエラストマーの１つ）から製造することができる。
【００６１】
ポリジメチルシロキサン（ＰＤＭＳ）は、エラストマー性であり、低表面エネルギー（これによりスタンプを大多数の基材から除去するのが容易）を有するので、スタンプ材料として特に有用である。ＰＤＭＳも市販されている。有用な市販の配合物は、Ｓｙｌｇａｒｄ（商標）１８４  ＰＤＭＳ（Ｄｏｗ  Ｃｏｒｎｉｎｇ，Ｍｉｄｌａｎｄ，Ｍｉｃｈｉｇａｎ）である。ＰＤＭＳスタンプは例えば、パターン付き型に、無架橋のＰＤＭＳポリマーを流し入れ、次いで硬化させることにより形成することができる。
【００６２】
エラストマースタンプを成型するためのマスターツールは、当該技術分野において既知のフォトリソグラフ技術を使用して形成することができる。マスターツールに未硬化ＰＤＭＳを適用した後、硬化させることにより、エラストマースタンプをマスターツールに対して成型することができる。
【００６３】
スタンプ１２４０は、スタンプ１２４０を支持し、ｘ、ｙ、及び／又はｚ方向に調節可能であってもよいスタンプ支持体１２２０上に配置される。スタンプ支持体１２２０は、スタンプ１２４０及び／又はインクリザーバ１２３０をｘ、ｙ、及び／又はｚ軸線の周囲で傾斜することが可能であってもよい。
【００６４】
マイクロコンタクトプリンティング装置は、前述のように加圧ローラー１２５０を含む。図１２の図示される実施形態では、加圧ローラー１２５０は、コア１２７０及び膨張可能な袋１２６１を含む。加圧ローラー１２５０は、ローラー１２５０の片側又は両側でローラー１２５０を支持する１つ以上のローラー支持体１２１０により支持される。ローラー支持体１２１０は、ｘ、ｙ、及び／又はｚ方向へのローラー１２５０の移動を提供し、かつ／又はローラー１２５０が軸線１２０５の周囲を回転できるようにする。ローラー支持体１２１０は、ローラー１２５０が１つ以上の軸線の周囲で傾斜できるように構成されてもよい。
【００６５】
マイクロコンタクトプリンティング操作は、ｘ軸線に沿った加圧ローラー１２５０及びスタンプ１２４０の相対的移動を提供する工程を伴う。例えば、１つの実装では、加圧ローラーは、ローラー１２５０が回転する間、ｘ軸線に沿って並進される。スタンプ１２４０のパターン付き表面１２４１に垂直な加圧ローラー１２５０によって適用される圧力は、膨張可能な袋１２６１の流体圧を調節することにより、かつ／又は膨張した袋１２６１の底面とスタンプ１２４０のパターン付き表面１２４１との間の垂直なオフセットｄを調節することにより調節され得る。距離ｄは、例えば、＋若しくは−ｚ方向にスタンプ１２４０を移動するようにスタンプ支持体１２２０を調節することにより、かつ／又は＋若しくは−ｚ方向にローラー１２５０を移動するようにローラー支持体１２１０を調節することにより調節され得る。
【００６６】
図１３は、ローラー１２５０がスタンプ１２４０の表面１２４１上を移動するある時点のマイクロコンタクトプリンティング装置１２００の別の図を提供する。基材１３１０は、第１の基材表面１３１２がスタンプ１２４０に向かって配向され、第２の基材表面１３１１がローラー１２５０に向かって配向される、ローラー１２５０とスタンプ表面１２４１との間に配置される。例えば、基材１３１０は、ロール・ツー・ロール様式で加工することができる細長い、可撓性の基材であってもよい。
【００６７】
ローラー１２５０は、トラック１３２０のｘ方向に移動可能なローラー支持体１２１０によって支持される。ローラー１２５０がｘ軸線に沿って移動すると、軸線１２０５の周囲も回転する。この並進及び回転移動中、ローラー１２５０は、基材１３１０の第２の表面１３１１に圧力を適用し、適用された圧力はスタンプ表面１２４１に転写される。加圧ローラー１２５０の並進及び回転中、基材１３１２の第１の表面は、スタンプ表面１２４１上のレリーフパターンの隆起部分に接触する。本内容で使用される場合、「接触」は、直接接触だけでなくインク厚さ等の僅かな分離間隔を包含する。官能基化分子は、スタンプ表面１２４１から第１の基材表面１３１２に転写される。基材１３１０及びスタンプ１２４０上に圧力を及ぼすローラー１２５０の一部分１２６３は、図１２に図示される量ｄにより偏向される。膨張可能な袋１２６１内の圧力は、スタンプ１２４０上に所望のマイクロコンタクトプリンティング性能を生成する圧力を達成するように選択され得る。いくつかの実装では、膨張可能な袋１２６１内の流体圧は、スタンプ１２４０上の加圧ローラー１２５０によって及ぼされる圧力にほぼ等しい。例えば、膨張可能な袋１２６１内の圧力が約３ｐｓｉ（約２０．７ｋＰａ）である場合、スタンプ１２４０上のローラー１２５０によって及ぼされる圧力（間接的に基材１３１０を通して）も約３ｐｓｉ（約２０．７ｋＰａ）である。
【００６８】
マイクロコンタクト印刷プロセス中、基材１３１０は、基材１３１１の一部分が最初にスタンプ表面１２４１と接触しないように、スタンプ表面１２４１に対して角度αで最初に配向され得る。例えば、基材１３１０は、スタンプ表面１２４１と接触しないが、スタンプ表面１２４１と第１の基材表面１３１２との間の接触点に隣接する第１の基材表面１３１２の一部分の接線１３１５が、スタンプ表面１２４１の平面とともに角度αを作るようにスタンプ１２４０の表面１２４１に向かって配向させることができる。スタンプ表面１２４１と接触する基材１３１０の一部分とスタンプ表面１２４１と接触しない基材１３１０の一部分との間の交点は、基材１３１２の第１の表面とスタンプ１２４１の表面との間に最初の接触前面を形成する。
【００６９】
最初の接触前面は、パターン付けされる面積と比較したとき、比較的小さい面積を有する。ローラー１２５０が基材１３１０の第２の表面１３１１を転動すると、最初の接触面積は、基材１３１０とスタンプ１２４１との間の接触の伝搬領域して拡張する。比較的小さな最初の接触前面からの接触の領域の伝搬は、空隙欠陥を低減する。
【００７０】
スタンプ表面１２４１と第１の基材表面１３１２との間の接触持続時間は、例えば、官能基化分子の濃度及び／又はスタンプ１２４０に適用される圧力を含む要因により変動する可能性がある。いくつかの実施形態では、印刷時間は、約１分未満、約３０秒未満、約１０秒未満、又は更には約５秒未満であり得る。
【００７１】
マイクロコンタクトプリンティング操作中、スタンプ１２４０のレリーフパターン１２４２上に配置された官能基化分子は、基材１３１０の第１の表面１３１２に転写される。これらが基材１３１０に転写されると、官能基化分子は、スタンプパターン１２４２のそれに対応するパターンを有するＳＡＭ中に組み立てられる。代替的な実施形態では、スタンプ１２４０のインク付着表面は、実質的に平坦であってもよく、基材１３１０はレリーフパターンを含んでもよい。このような「逆」マイクロコンタクト印刷プロセスは、例えば米国特許第６，５１８，１６８号（Ｃｌｅｍら）に記載されている。
【００７２】
マイクロコンタクト印刷プロセスのいくつかの構成では、プロセスのいくつか又はすべてが手動で制御される。いくつかの構成では、マイクロコンタクト印刷プロセスの様々なプロセスが移動制御システム１３９０によって自動的に制御され得る。制御システム１３９０は、マイクロコンタクト印刷プロセスの自動制御を提供するために、例えば、モーター、センサ、マイクロプロセッサ、並びに／又は他の機械的及び電子構成要素を含むことができる。例えば、上述のマイクロコンタクト印刷プロセスは、段階的及び反復プロセスで使用されてもよく、基材は、上述のマイクロコンタクト印刷プロセスに基材の連続した部分を曝露するように繰り返し移動される。基材１３１０は、マイクロコンタクトプリンティング前にロールから巻き出されるように、かつ／又はマイクロコンタクトプリンティング後にロール上に巻き取られるように十分な可撓性を有する細長い基材であってもよい。移動制御システム１３９０は、基材の位置の１つ以上、基材移動の速度、基材及びスタンプ並びに／又はローラーの整合、接触前面での角度α、ローラーとスタンプとの間の距離ｄ、ローラーの並進及び／若しくは回転、膨張可能な袋の圧力、並びに／又は他のマイクロコンタクト印刷プロセスのパラメーターを自動的に制御してもよい。
【００７３】
例えば、マイクロコンタクトプリンティング装置は、基材、ローラー、及び／若しくはスタンプ間での同期移動を提供するように、かつ／又は段階的及び反復プロセス中に基材をスタンプ及び／若しくはローラーと繰り返し整合するように構成される移動制御システムを含んでもよい。制御システムは、マイクロコンタクトプリンティング装置の様々な構成要素を作動させるために、１つ以上のモーター、例えばステッパモーター及び／又はサーボモーターを使用してもよい。マイクロプロセッサ系制御ユニットは、感知された入力に基づき、移動速度及び／又は様々なマイクロコンタクトプリンティング構成要素の位置を制御するために、フィードバック信号を提供してもよい。
【００７４】
いくつかの実施形態では、モーターの回転移動を感知するために、エンコーダーがモーターのシャフト又は他の回転要素上に配列されてもよい。モーターの感知された移動は、基材の位置、例えば、基材のｘ方向（ウェブの基部）位置、スタンプの位置、及び／又はローラーの回転若しくは並進位置を決定するために使用されてもよい。例えば、基材の移動と同期し得る加圧ローラーの自動回転を提供するために、１つ以上のモーターがローラーのコア（又はローラの端キャップ）に連結されてもよい。ｘ軸線（ウェブの基部）方向及び／又はｙ軸線（ウェブ横）方向に基材、スタンプ、及び／又はローラーの整合を提供するように、基準点が基材上に配置されてもよい。あるいは、又は加えて、マイクロコンタクトプリンティング装置は、様々なマイクロコンタクトプリンティング構成要素を用いて基材のｙ軸線位置を決定するため、かつ／又は基材のｙ軸線位置を整合するために、基材縁部を感知するように構成された１つ以上のセンサを含んでもよい。
【００７５】
図１４は、加圧ローラー１４００のそれぞれの端部の回転を同期させるように構成された、同期装置に結合された加圧ローラー１４００の平面図を図示する。加圧ローラーの端部の移動の同期は、加圧ローラーが剛性コアを含まず、かつ／又は印刷プロセス中に屈曲できる場合、特に有用である。図１４は、端キャップ１４２１、１４２２間に配置される膨張可能な袋１４５０を図示する。端キャップ１４２１、１４２２は、ベアリング１４７１、１４７２でしっかりと支持され、自由に回転できるシャフト１４２３、１４２４を含む。同期装置は、同期してシャフトを回転させるために、手動又はモーターで駆動され得る嵌合ギア１４８１、１４９１、及び１４８２、１４９２を含む。
【００７６】
本明細書に記載される方法及び装置に好適な基材は、可撓性のポリマーフィルムを含む。例えば、ガラス又は半導体ウエファー基材（例えばシリコーン）等の剛性の基材も使用されてもよい。好適なポリマーフィルムの例としては、ポリエチレンテレフタレート、ポリエチレンナフタレート、ポリカーボネート、三酢酸セルロース、及びポリイミドが挙げられる。本明細書に記載される方法及び装置は、非常に可撓性の基材が使用されるとき、前述の印刷欠陥を回避するのに特に効果的である。例えば、本明細書に記載される方法及び装置は、基材、例えば、厚さが約１０ミクロメートル〜約２６０ミクロメートル、より好ましくは約２５ミクロメートル〜約１８５ミクロメートル、最も好ましくは約５０ミクロメートル〜約１３０ミクロメートルであるポリマーフィルム基材に特に有用である。
【００７７】
有用な基材は、コーティングされた基材を含む。前述の塩基性基材の材料との組み合わせにおいて、有用なコーティングは、例えば、金属コーティング及び金属酸化物コーティングを含む。有用な金属コーティングは、例えば、金、銀、白金、銅、パラジウム、又はそれらの組み合わせを含む。有用な金属酸化物コーティングは、例えば、酸化インジウムスズ、二酸化ケイ素、及びケイ酸ガラスを含む。コーティングは、厚さに対して制限がない。
【００７８】
前述のように、マイクロコンタクトプリンティングは、例えば、化学結合により、基材表面に付着される分子の単層を生成する。分子は、基材表面に対して、及び相互に対しても好ましい配向を採用することが可能である。ＳＡＭを形成するために使用される官能基化分子は、本明細書において、インクと称されるか、又はインク溶液若しくはインク組成物の一部分である。いくつかの実装では、インクは、選択的なエッチング金属及び金属化基材へのレジストとして機能する基材上に自己組織化単層」（ＳＡＭ）を形成し、導電性パターンを形成する。
【００７９】
例えば、有機硫黄化合物、オルガノシロキサン及びオルガノホスホン酸などの、自己組織化単層（ＳＡＭ）を形成する様々な分子が既知である。有機硫黄化合物には、例えばアルキルチオール、ジアルキルジスルフィド、ジアルキルスルフィド、キサントゲン酸アルキル、ジチオホスフェート及びジアルキルチオカルバメートが挙げられる。分子は、硫黄原子に付着した後、部基（複数を含む）で特徴付けられ、後部基（複数を含む）は、その主鎖に沿って１４〜２０個の原子、好ましくは１６、１７、又は１８個の原子を有する。主鎖に沿った原子は、好ましくは炭素原子である。
【００８０】
好ましいインク溶液は、例えば、次の線状アルキルチオールのようなアルキルチオールを含む。
ＨＳ（ＣＨ２）ｎＸ
式中、ｎはメチレン単位の数であり、Ｘはアルキル鎖の末端基（例えば、Ｘ＝−ＣＨ３、−ＯＨ、−ＣＯＯＨ、−ＮＨ２など）である。好ましくは、Ｘ＝−ＣＨ３であり、ｎ＝１５、１６、又は１７であり、それぞれ１６、１７、又は１８の鎖長に対応する。他の有用な鎖長には、１９及び２０が含まれる。金属への連結のための硫黄含有先端基を有する直鎖分子の場合、鎖長は、硫黄原子に結合した原子（これを含む）と直鎖配列における最終炭素原子との間の結合原子の直鎖配列に沿った原子の数として決定される。単層形成分子は、その分子がエッチレジストとして機能する自己組織化単層を形成するのに好適であれば、他の末端基を含んでもよく、又は分枝状（例えば、側基を有する）であってもよい。またＳＡＭ形成分子は、例えば、米国特許仮出願第６１／１２１６０５号（Ｚｕら）に記載されているように、部分フッ素化又は過フッ素化されてもよい。
【００８１】
印刷は、ＳＡＭ形成分子内の原子又は官能基の除去又は修飾をもたらす置換反応を伴うことができる（例えば、単層が金属（Ｍ）、例えば銀又は金上に形成される場合、チオール（Ｒ−ＳＨ化合物）のチオレート（Ｒ−Ｓ−Ｍ）単層への変換）。このように、得られた印刷パターンは、インク組成物の分子と化学的に異なる化合物又は分子を含むことができる。
【００８２】
所望により、インク組成物は、少なくとも１つの溶媒を含むことができる。インク組成物中での使用に好適な溶媒としては、アルコール、ケトン、芳香族化合物、ヘテロ環化合物、フッ素化溶媒など、及びこれらの組み合わせが挙げられる。他の有用な溶媒としては、ジメチルホルムアミド、アセトニトリル、ジメチルアセトアミド、ジメチルスルホキシド、エチルアセテート、テトラヒドロフラン（ＴＨＦ）、メチルｔ−ブチルエーテル（ＭＴＢＥ）など、及びこれらの組み合わせが挙げられる。
【００８３】
インク組成物の溶媒は、スタンプ表面から比較的急速に蒸発するように選択することができ、これは、最小の時間及び強制空気の適用により、スタンプ上又はスタンプ内でのＳＡＭ形成分子の比較的均一な分布を達成するのに有用である。溶媒は、溶媒が（例えばＰＤＭＳ）スタンプを過度に膨潤させないように選択される。
【００８４】
いくつかの実施形態では、マイクロコンタクトプリンティングに適したインクは、１つ以上の溶解した有機硫黄化合物と溶媒とを含み、この溶媒は（ｉ）沸点が約５０℃〜約１００℃、（ｉｉ）相対極性が約０．４未満、及び（ｉｉｉ）ポリ（ジメチルシロキサン）の膨潤比が約１．２５未満である。各有機硫黄化合物は、１０以上の炭素原子を有し、この有機硫黄化合物は合計濃度が少なくとも約３ｍＭで存在する。このインク溶液は、有機硫黄化合物の固体粒子、又はこの有機硫黄化合物から誘導された固体粒子を、本質的に含有しない。好ましくは、各有機硫黄化合物はチオール化合物である。より好ましくは、このそれぞれがアルキルチオールである。この種類のインクの更なる詳細はＰＣＴ出願公開ＷＯ第２００９／０８５６７８  Ａ１号（Ｚｕら）に記載されている。
【００８５】
ペルフルオロポリエーテル有機硫黄化合物を含むマイクロコンタクトプリンティングインクは、アルキルチオールから形成されたＳＡＭによって示される耐性より、金用のトリ−ヨウ化物エッチング剤に対して（それによって、比較的多くのエッチング選択性）比較的大きな耐性を示す。ペルフルオロポリエーテル有機硫黄化合物（特に、アミド連結されたもの）は、金の表面上で、比較的高い忠実性でマイクロコンタクト印刷され得るパターン付き組成物を形成し、「トリ−ヨウ化物エッチング剤融和性」であるパターン付きマスクを得るために使用されてもよい。トリ−ヨウ化物エッチング剤とのそのような融和性は、従来のＳＡＭ及び／又は従来の化学エッチング剤（例えば、シアン化物／酸素−、フェロシアン化物／フェリシアン化物−、及びチオ尿素ベースのエッチング剤系）を使用したプロセスと比較して、パターン付き基材の化学エッチングが、強化されたプロセス速度、したがって強化された工業的利用性で実行されることを可能にすることができる。
【００８６】
官能基化分子として有用なペルフルオロポリエーテル有機硫黄化合物としては、少なくとも１つのペルフルオロポリエーテルセグメント及び少なくとも１つの有機硫黄基を含むものが挙げられる。有用な有機イオウ基としては、メルカプト（−ＳＨ）、ジチオ（−Ｓ−Ｓ−）、オキシチオカルボニルチオ（−Ｏ−Ｃ（＝Ｓ）Ｓ−）、チオ（−Ｓ−）等のイオウ含有部分（このような部分は、それぞれチオール、ジスルフィド、キサンテート、及びスルフィド（チオエーテルを含む）化合物を特徴とする）等、及びこれらの組み合わせを含むものが挙げられる。
【００８７】
インクは、ペルフルオロポリエーテルチオール化合物を含むペルフルオロポリエーテル有機硫黄化合物を含むことができる。このような化合物は、米国特許第６，９２３，９２１号（Ｆｌｙｎｎら）に記載されているものを含む、様々な異なる既知の方法により作製することができる。ペルフルオロポリエーテルチオール化合物を既知の方法により酸化して、（例えば、対称又は非対称であることが可能な、ペルフルオロポリエーテルチオール化合物のジチオで連結された二量体の形の）ペルフルオロポリエーテルジスルフィド化合物を得ることができる。ペルフルオロポリエーテルスルフィド及びペルフルオロポリエーテルキサンテートを既知の方法により調製することができる。
【００８８】
好適なペルフルオロポリエーテル有機硫黄化合物としては、ペルフルオロポリエーテルセグメントを１つだけ含有するこれらのペルフルオロポリエーテルチオール、キサンテート、及びスルフィド、並びにペルフルオロポリエーテルセグメントを２つだけ含有するこれらのペルフルオロポリエーテルジスルフィド（好ましいジスルフィドは、例えば、好ましいチオールの二量体である）が挙げられる。このペルフルオロポリエーテルセグメントは、線状、分岐、環状（好ましくは、脂環式）、又はこれらの組み合わせであることができる。好ましくは、ペルフルオロポリエーテルセグメントは、一価若しくは二価であり、かつ／又はペルフルオロポリエーテルセグメントは、少なくとも１つの二価のヘキサフルオロプロピレンオキシ基
（−ＣＦ（ＣＦ３）−ＣＦ２Ｏ−）を含む。好ましいペルフルオロポリエーテルセグメントとしては、Ｆ［ＣＦ（ＣＦ３）ＣＦ２Ｏ］ａＣＦ（ＣＦ３）−（式中、ａは約４〜約２０の平均値を有する）、及び
−ＣＦ（ＣＦ３）（ＯＣＦ２ＣＦ（ＣＦ３）ｂＯＣＦ２ＣＦ２ＣＦ２ＣＦ２Ｏ（ＣＦ（ＣＦ３）ＣＦ２Ｏ）ｃＣＦ（ＣＦ３）−（式中、ｂ＋ｃは約４〜約１５の平均値を有する）が挙げられる。このようなペルフルオロポリエーテルセグメントは、ヘキサフルオロプロピレンオキシドのオリゴマー化により得ることができ、比較的環境に優しい性質のために好ましい場合がある。
【００８９】
有用なペルフルオロポリエーテルチオール化合物のクラスは、以下の一般式（Ｉ）：
Ｒｆ−［Ｑ−（ＳＨ）ｘ］ｙ      （Ｉ）
により表すことができるものであり、
式中、Ｒｆは、一価又は二価のペルフルオロポリエーテル基であり、Ｑは、二価、三価、又は四価の有機連結基であり、ｘは、１〜３の整数（好ましくは１）であり、ｙは１又は２の整数（好ましくは１）である。Ｒｆ及びＱに更に好ましいものとしては、式ＩＩ及びＩＩＩに関して下記に述べられるものが挙げられる。
【００９０】
官能化分枝として使用するのに好適なペルフルオロポリエーテル有機硫黄化合物としては、アミド連結されたものが挙げられる。このようなアミドで連結された化合物としては、（上述のような）ペルフルオロポリエーテルセグメント、少なくとも１つのメルカプト基（−ＳＨ）、及び少なくとも１つの介在型又は介在型（interposed）の二価カルボニルイミノ部分（−Ｃ（＝Ｏ）−Ｎ（Ｒ）−を含む、ペルフルオロポリエーテルチオール化合物が挙げられ、式中、Ｒは水素又はアルキルであり、好ましくは、アルキル基は１〜約４個の炭素原子を有する。この二価カルボニルイミノ部分は、炭素原子からペルフルオロポリエーテルセグメントに直接又は間接に（好ましくは、直接に）結合可能であり、窒素原子からメルカプト基に間接的に結合可能である。あるいは、この二価カルボニルイミノ部分は、炭素原子からメルカプト基に間接に結合可能であり、窒素原子からペルフルオロポリエーテルセグメントに間接的に結合可能である。好ましくは、このカルボニルイミノ部分は−Ｃ（＝Ｏ）−ＮＨ−である（すなわち、Ｒは水素である）。
【００９１】
有用なアミド連結ペルフルオロポリエーテルチオール化合物のクラスは、以下の一般式（ＩＩ）：
Ｒｆ−［Ｃ（＝Ｏ）−Ｎ（Ｒ）−Ｑ−（ＳＨ）ｘ］ｙ      （ＩＩ）
により表すことができるものであり、
式中、Ｒｆは、一価又は二価のペルフルオロポリエーテル基であり、Ｒは、水素又はアルキルであり、Ｑは、二価、三価、又は四価の有機連結基であり、ｘは、１〜３の整数（好ましくは１）であり、ｙは１又は２の整数（好ましくは１）である。好ましくは、Ｒは水素又は１〜約４個の炭素原子（より好ましくは水素）を有するアルキル基であり、及び／又はＱはアルキレン、シクロアルキレン、アリーレン、ヘテロアルキレン、及びこれらの組み合わせ（好ましくは、アルキレン、ヘテロアルキレン、及びこれらの組み合わせ、より好ましくは、アルキレン）から選択される二価基であり、所望によりカルボニル、カルボニルオキシ、カルボニルチオ、カルボニルイミノ、スルホンアミド、及びこれらの組み合わせ（好ましくはカルボニル、カルボニルオキシ、カルボニルイミノ、カルボニルチオ、及びこれらの組み合わせ、より好ましくは、カルボニルオキシ、カルボニルイミノ、及びこれらの組み合わせ）から選択され、所望によりアルキル、シクロアルキル、アリール、ハロ、及びこれらの組み合わせから選択され、少なくとも１つの部分により置換された、少なくとも１つの二価基を更に含む。
【００９２】
好ましくは、Ｑは、少なくとも約２個の炭素原子及び／又は約３０個未満若しくはそれに等しい炭素原子（より好ましくは、約２０個未満又はそれに等しい炭素原子、更により好ましくは、約１０個未満又はそれに等しい炭素原子、最も好ましくは、約６個未満又はそれに等しい炭素原子）を有する。特に好ましい連結基であるＱとしては、−ＣＨ２ＣＨ２−、
−ＣＨ２ＣＨ２ＣＨ２−［ＮＨ−Ｃ（＝Ｏ）］−ＣＨ２ＣＨ２ＣＨ２−、
−ＣＨ２ＣＨ２ＣＨ２−［Ｎ（ＣＨ３）−Ｃ（＝Ｏ）］−ＣＨ２ＣＨ２ＣＨ２−、
−ＣＨ２ＣＨ２ＣＨ２−［Ｎ（ＣＨ３）−Ｃ（＝Ｏ）］−ＣＨ２ＣＨ２ＣＨ２−Ｓ−Ｃ（＝Ｏ）−ＣＨ２ＣＨ２ＣＨ２−、
−ＣＨ２ＣＨ２−［ＮＨ−Ｃ（＝Ｏ）］−ＣＨ２ＣＨ２ＣＨ２−、−ＣＨ２ＣＨ２−［Ｏ−Ｃ（＝Ｏ）］−ＣＨ２ＣＨ２−、
−（ＣＨ２ＣＨ２Ｏ）２−［Ｃ（＝Ｏ）］−ＣＨ２ＣＨ２−、及びそれらの組み合わせが挙げられる。
【００９３】
Ｒｆは、直鎖状、分岐、環状、又はそれらの組み合わせであることができ、飽和又は不飽和であることもある。有用なＲｆ基の代表的な例としては、−（ＣｐＦ２ｐ）−、−（ＣｐＦ２ｐＯ）−、−（ＣＦ（Ｚ））−、−（ＣＦ（Ｚ）Ｏ）−、−（ＣＦ（Ｚ）ＣｐＦ２ｐＯ）−、−（ＣｐＦ２ｐＣＦ（Ｚ）Ｏ）−、−（ＣＦ２ＣＦ（Ｚ）Ｏ）−（式中、ｐは１〜約１０（好ましくは、１〜約８、より好ましくは、１〜約６、更により好ましくは、１〜約４、最も好ましくは、１〜約３）の整数であり、Ｚは、直鎖、分枝状、環状、又はこれらの組み合わせであり、かつ約１２個以下の炭素原子（好ましくは、約１０個以下の炭素原子、より好ましくは、約８個以下の炭素原子、更により好ましくは、約６個以下の炭素原子、更により好ましくは、約４個以下の炭素原子、最も好ましくは、約３個以下の炭素原子）を有し、かつ／又は約４個以下の酸素原子（好ましくは、約３個以下の酸素原子、より好ましくは、約２個以下の酸素原子、最も好ましくは、ゼロ又は１個の酸素原子）を有する、ペルフルオロアルキル、ペルフルオロエーテル、ペルフルオロポリエーテル、及びペルフルオロアルコキシ基から選択される）、及びそれらの組み合わせから選択される過フッ素化反復単位を有するものが挙げられるが、これらに限定されない。これらのペルフルオロポリエーテル構造物においては、異なる繰り返し単位をブロック、交互、又はランダムの配列で組み合わせて、Ｒｆ基を形成することができる。
【００９４】
Ｒｆが一価である場合、その末端基は、例えば（ＣｐＦ２ｐ＋１）−又は（ＣｐＦ２ｐ＋１Ｏ）−であることができ、式中ｐは上に定義したとおりである。有用な一価のＲｆ基の代表的な例としては、Ｃ３Ｆ７Ｏ（ＣＦ（ＣＦ３）ＣＦ２Ｏ）ｎＣＦ（ＣＦ３）−、Ｃ３Ｆ７Ｏ（ＣＦ２ＣＦ２ＣＦ２Ｏ）ｎＣＦ２ＣＦ２−、ＣＦ３Ｏ（Ｃ２Ｆ４Ｏ）ｎＣＦ２−、ＣＦ３Ｏ（ＣＦ２Ｏ）ｎ（Ｃ２Ｆ４Ｏ）ｑＣＦ２−、及びＦ（ＣＦ２）３Ｏ（Ｃ４Ｆ８Ｏ）ｑ（ＣＦ２）３−（式中、ｎは、０〜約５０の、約１〜約５０の、約３〜約３０の、約３〜約１５、又は約３〜約１０の平均値を有し、ｑは、０〜約５０の、約３〜約３０の、約３〜約１５の、又は約３〜約１０平均値を有する）が挙げられるが、これらに限定されない。
【００９５】
有用な二価のＲｆ基の代表的な例としては、−−ＣＦ２Ｏ（ＣＦ２Ｏ）ｎ（Ｃ２Ｆ４Ｏ）ｑＣＦ２−、−−ＣＦ２Ｏ（Ｃ２Ｆ４Ｏ）ｑＣＦ２−、−（ＣＦ２）３Ｏ（Ｃ４Ｆ８Ｏ）ｑ（ＣＦ２）３−、及び−ＣＦ（ＣＦ３）（ＯＣＦ２ＣＦ（ＣＦ３））ｓＯＣｔＦ２ｔＯ（ＣＦ（ＣＦ３）ＣＦ２Ｏ）ｑＣＦ（ＣＦ３）−（式中、ｎ及びｑは、上に定義されるとおりであり、ｓは、０〜約５０の、約１〜約５０の、約３〜約３０の、約３〜約１５、又は約３〜約１０の平均値を有し、ｑ及びｓの合計（つまりｑ＋ｓ）は、０〜約５０又は約４〜約４０の平均値を有し、ｑ及びｎの合計（つまりｑ＋ｎ）は０を超え、ｔは約２〜約６の整数である）が挙げられるが、これらに限定されない。
【００９６】
マイクロコンタクトプリンティングに使用するためのアミド連結されたペルフルオロポリエーテルチオール化合物のクラスは、一般式（ＩＩＩ）：
Ｒｆ’−（Ｏ［ＣＦ（ＣＦ３）ＣＦ２Ｏ］ａＣＦ（ＣＦ３）−［Ｃ（＝Ｏ）−Ｎ（Ｒ）−Ｑ−（ＳＨ）ｘ］）ｙ      （ＩＩＩ）
により表すことができるのもであり、式中、Ｒｆ’は、線状又は分岐のペルフルオロアルキル又はペルフルオロアルキレン基（好ましくは、１〜約６個の炭素原子を有する）であり、ａは、約４〜約２０の平均値を有し、Ｒ、Ｑ、ｘ、及びｙは、一般式ＩＩに関して上記に定義したとおりのものである。
【００９７】
有用なアミド連結されたペルフルオロポリエーテルチオール化合物の代表的な例としては、以下の
Ｆ［ＣＦ（ＣＦ３）ＣＦ２Ｏ］ａＣＦ（ＣＦ３）−Ｃ（＝Ｏ）−ＮＨ−（ＣＨ２）３−Ｎ（ＣＨ３）Ｃ（＝Ｏ）−（ＣＨ２）３−ＳＨ、
Ｆ［ＣＦ（ＣＦ３）ＣＦ２Ｏ］ａＣＦ（ＣＦ３）−Ｃ（＝Ｏ）−ＮＨ−（ＣＨ２）２ＳＨ、
ＨＳ−（ＣＨ２）２−ＮＨ−Ｃ（＝Ｏ）−ＣＦ（ＣＦ３）（ＯＣＦ２ＣＦ（ＣＦ３）ｂ−ＯＣＦ２ＣＦ２ＣＦ２ＣＦ２Ｏ（ＣＦ（ＣＦ３）ＣＦ２Ｏ）ｃ−
ＣＦ（ＣＦ３）−Ｃ（＝Ｏ）−ＮＨ−（ＣＨ２）２ＳＨ、
ＨＳ−（ＣＨ２）３−Ｃ（＝Ｏ）−ＮＨ−（ＣＨ２）２−ＮＨ−Ｃ（＝Ｏ）−ＣＦ（ＣＦ３）（ＯＣＦ２ＣＦ（ＣＦ３）ｂ−
ＯＣＦ２ＣＦ２ＣＦ２ＣＦ２Ｏ（ＣＦ（ＣＦ３）ＣＦ２Ｏ）ｃ−ＣＦ（ＣＦ３）−Ｃ（＝Ｏ）−ＮＨ−（ＣＨ２）２−
ＮＨＣ（＝Ｏ）−（ＣＨ２）３−ＳＨ、
Ｆ［ＣＦ（ＣＦ３）ＣＦ２Ｏ］ａＣＦ（ＣＦ３）−Ｃ（＝Ｏ）ＮＨ−ＣＨ２ＣＨ２−Ｏ−Ｃ（＝Ｏ）−ＣＨ２ＣＨ２ＳＨ、
Ｆ［ＣＦ（ＣＦ３）ＣＦ２Ｏ］ａＣＦ（ＣＦ３）−Ｃ（＝Ｏ）ＮＨ−（ＣＨ２ＣＨ２−Ｏ）２−Ｃ（＝Ｏ）−ＣＨ２ＣＨ２ＳＨ、
ＨＳ−（ＣＨ２）３−Ｃ（＝Ｏ）−Ｎ（ＣＨ３）−（ＣＨ２）３−ＮＨ−Ｃ（＝Ｏ）−ＣＦ（ＣＦ３）（ＯＣＦ２ＣＦ（ＣＦ３）ｂ−
ＯＣＦ２ＣＦ２ＣＦ２ＣＦ２Ｏ（ＣＦ（ＣＦ３）ＣＦ２Ｏ）ｃ−ＣＦ（ＣＦ３）−Ｃ（＝Ｏ）−ＮＨ−（ＣＨ２）３−
Ｎ（ＣＨ３）Ｃ（＝Ｏ）−（ＣＨ２）３−ＳＨ、
等（式中、ａは約４〜約２０の平均値を有し、ｂ＋ｃは約４〜約１５の平均しを有する）及びそれらの組み合わせが挙げられる。ペルフルオロポリエーテル有機硫黄化合物及びそのような化合物を製造するためのプロセスは、米国特許仮出願第６１／１２１６０５号（Ｚｕら）に更に説明されている。
【００９８】
基材は、ガラス、ポリマー、接着剤、金属類、金属合金類、及び／又は他の材料を含んでもよい。基材は、基層及び１つ以上の追加の層又はコーティングを含む層状構造であってもよい。いくつかの実装は、基材及び／又は基層が実質的に透明であることを必要とし、一方、他の実装では、透明性は重要ではない。前述のように、基材は、ロール・ツー・ロール形式で加工されるのに十分に可撓性で強力な平面シートの形態のポリマーフィルムであってもよい。ロール・ツー・ロールは、材料が支持体に巻き取られるか又は支持体から巻き出され、加えて何らかの方法で更に加工されるプロセスを意味する。基材はいずれかの厚さであることができる。ロール・ツー・ロール用途に適したポリマーフィルムは、様々な厚さ、一般に、約５μｍ〜１０００μｍの範囲で製造され得る。
【００９９】
基材は、熱可塑性及び熱硬化性ポリマーを含んでもよい。熱可塑性プラスチックの例としては、ポリオレフィン、ポリアクリレート、ポリアミド、ポリイミド、ポリカーボネート、及びポリエステルが挙げられる。熱可塑性プラスチックの更なる例としては、ポリエチレン、ポリプロピレン、ポリ（メチルメタクリレート）、ビスフェノールＡのポリカーボネート、ポリ（塩化ビニル）、ポリエチレンテレフタレート、及びポリ（フッ化ビニリデン）が挙げられる。
【０１００】
いくつかの実施形態では、基材は、基層の少なくとも主要な表面上に配置される金属コーティングを有する基層、例えば、ポリマー基層を含む。金属コーティングは、元素金属、金属合金、金属間化合物、金属酸化物、金属硫化物、金属炭化物、金属窒化物、又はこれらの組み合わせを含んでもよい代表的な金属には、金、銀、パラジウム、白金、ロジウム、銅、ニッケル、鉄、インジウム、スズ、タンタル、並びにこれら元素の混合物、合金及び化合物が挙げられる。
【０１０１】
金属コーティングを含む基材は、金属コーティングの表面上にＳＡＭレジストパターンを形成するインクとの使用に適している。インクパターンを有する金属領域は基材上に保持され、パターンなし領域の金属は、例えば湿式エッチングにより除去され、金属パターンを形成する。ＳＡＭパターン付き基材の湿式エッチングの技術は、米国特許仮出願第６１／２２０４０７号（Ｚｕら）に記載されている。
【０１０２】
図１５は、官能基化分子のパターンを基材に転写するために、本明細書に記載される加圧ローラーを使用するマイクロコンタクト印刷プロセスを図示するフローチャートである。官能基化分子を含むインク付着スタンプが提供される１５１０。最初に、膨張可能な袋が加圧され得、かつ／又は加圧ローラーの外表面とスタンプ表面との間の距離ｄが調節され得る１５２０。例えば、距離は、ローラーによってスタンプ上に及ぼされる、膨張可能な袋内の流体の圧力とほぼ等しい圧力を達成するように調節され得る。基材がスタンプ上の位置に移動し、接触前面がスタンプ表面と基材の第１の表面との間で開始される１５３０。ローラーが並進し、同時に基材の第２の表面上で回転し１５４０、基材の第１の表面をスタンプ表面と接触させることができる。官能基化分子は、スタンプ上のパターンでスタンプから第１の基材表面に転写される１５５０。基材はスタンプから離される１５６０。プロセスがパターンを複数回基材に転写するために使用される段階的及び反復プロセスである場合、基材の更なる領域をマイクロコンタクト印刷プロセスに曝露させるために、基材はスタンプに対して繰り返し再位置付けされてもよい。
【実施例】
【０１０３】
インク溶液及びスタンプのインク付着：印刷用のインク溶液は、アルキルチオール化合物をエタノール（２００プルーフ、全体、無水、Ｐｈａｒｍｃｏ−Ａａｐｅｒ，Ｓｈｅｌｂｙｖｉｌｌｅ，ＫＹ）に溶解することにより調製された。インク溶液を標的濃度で調製した。適切な質量のアルキルチオールとエタノールを組み合わせ、当該技術分野において既知であるように、チオール化合物の分子量とエタノールの密度とを計算することにより、標的濃度を達成した。使用されたアルキルチオールは、１０ｍＭのオクタデシルチオール（「ＯＤＴ」、ステリルメルカプタン、ＴＣＩ  Ａｍｅｒｉｃａ，Ｐｏｒｔｌａｎｄ  Ｏｒｅｇｏｎ）であった。チオール化合物を溶解した後、スタンプの裏側からインク溶液をスタンプに吸収させた。十分な時間の後、スタンプの上側で利用できるまでスタンプのバルクを通してインク溶液を拡散する。このインク付着プロセスは、密閉容器中で行われる。以下の実施例では、インク付着時間は、典型的には２４時間であった。
【０１０４】
基材：銀でコーティングしたフィルムが印刷用の基材で使用された。銀でコーティングしたフィルムは、名目上、ＳＴ５０４  ＰＥＴフィルムの下塗されていない側上にコーティングされた１００ｎｍの銀スパッタからなる。銀でコーティングされた基材は、ローラーが係合されたときに手で供給されたシート（約８×１０インチ（２０．３ｃｍ×２５．４ｃｍ））として、マイクロコンタクトプリンティングツールの中に導入された。以下に記載される実施例では、基材の厚さは０．１２５ｍｍであった。
【０１０５】
スタンプ及びスタンプ支持体：スタンプは、Ｓｙｌｇａｒｄ（商標）１８４  ＰＤＭＳ（Ｄｏｗ  Ｃｏｒｎｉｎｇ，Ｍｉｄｌａｎｄ，Ｍｉｃｈｉｇａｎ）をフォトリソグラフィ生成したマスター上に成型し、その後８０℃で約２時間、スタンプを熱硬化させることにより作製された。スタンプレリーフのパターンは、太線幅が２ミクロン及び六角形間の間隔が２００ミクロンの隆起六角形の特色からなった。スタンプレリーフの高さは２ミクロンであった。インク付着されると、スタンプを窒素で簡単にブロー乾燥させ、液体を除去した後、スタンプの剛性裏材用のガラスプレート上に設置した。このガラスプレート−スタンプ構造は、次いで、ｘ及びｙに傾斜され、スタンプの上面と膨張したローラーの底面との間のギャップを（本明細書において距離ｄとも称される）を調節するためにｚ方向にも移動されるスタンプ支持体の底部に固定された。これは表１で参照されるギャップである。負のギャップ値は、スタンプ表面の上部が膨張可能な袋の底部の上に位置することを意味することに留意する。
【０１０６】
ローラー印刷：実施例に使用される加圧ローラーは、内径が２．４インチ（６．０９ｃｍ）、及びジュロ硬度が５０ショアＡ（ＳＩ  Ｉｎｄｕｓｔｒｉｅｓ，Ｉｎｃ．，Ｂｌａｉｎｅ，ＭＮ）の、厚さが１／１６インチ（０．１６ｃｍ）のゴム製袋を備える、外径が２．４２インチ（６．１５ｃｍ）、及び長さが１２．２インチ（３０．９ｃｍ）の陽極化アルミニウム製コアからなった。袋は、ローラーコアとゴム製スリーブの内表面との間の空間に窒素ガスを導入することにより膨張された。袋が膨張された圧力は、調節器（Ｎｏｒｇｒｅｎ  ｒｅｇｕｌａｔｏｒ、モデル＃  Ｒ０７−２００−ＲＧＡＡ、０−１０ｐｓｉｇ（６８．９ｋＰａ））及びゲージ（Ｄｗｙｅｒ  Ｉｎｓｔｒｕｍｅｎｔｓ  Ｉｎｃ，Ｍａｇｎｅｈｅｌｉｃ  Ｍｏｄｅｌ  ２１００  Ｄｉｆｆｅｒｅｎｔｉａｌ  Ｐｒｅｓｓｕｒｅ  Ｇａｇｅ、０”〜１００”（０ｃｍ〜２５４ｃｍ）ｗ．ｃ．を測定）により制御された。次いで、加圧ローラーは、スタンプの平面に沿って移動し、銀でコーティングされた基材の表面とインク付着スタンプの上面との間で接触し、それによってスタンプの表面により指定されるパターンに官能基化分子（この場合、チオール分子）を銀の表面に転写させる。このパターン付き単層表面は、後続のエッチングプロセスのレジスト層としての機能を果たした。すべての実施例は５秒の接触時間で印刷された。
【０１０７】
エッチング：印刷済みの銀でコーティングされた基材のエッチングは、硝酸三価鉄及びチオ尿素腐食浴化学物質（２０ｍＭの硝酸三価鉄、３０ｍＭのチオ尿素、及び脱イオン水）を使用して行われた。エッチング剤は必要とされる直前に調製した。エッチング剤の設定は、上述の組成物の腐食浴及び起泡機からなった。起泡機は、腐食浴の底部に位置し、窒素中で起泡された。次いで、印刷済みの銀でコーティングされた基材を、印刷された側を下にして腐食浴の中に設置し、腐食浴の表面に浮かせた。典型的な腐食時間は、１．５分であり、この後、印刷済み及びエッチング済み基材が取り出され、脱イオン水中ですすがれ、パターン付き銀フィルムが現れた。
【０１０８】
実施例１〜２２を以下の段落に記載する。すべての試料は、上記の技術を使用して、同じ日に作製された。印刷条件及び結果の要約を表１に示す。欠陥なしと分類された試料は、印刷試料に崩壊、空隙、又は他の欠陥がなかったことを意味することに留意する。いくつかの欠陥を有すると分類された試料は、崩壊又は空隙のいずれかを有する印刷済み試料の領域があるが、総面積の２５％未満を占めたことを意味する。多くの欠陥を有すると分類された試料は、崩壊又は空隙が約２５％を超えた総印刷面積で見られたことを意味する。試料に見られた欠陥の種類は、印刷条件により変動し、各実施例について以下に報告される。しかしながら、一般に、崩壊は高い適用圧、すなわち袋圧及びより小さいギャップで見られる。空隙は、典型的には低い適用圧、すなわち袋圧及びより大きいギャップで見られた。表１は、様々なギャップ（スタンプの上面と膨張したローラーの底面との間）及び袋圧の設定における印刷の質の結果を提供する。
【０１０９】
【表１】
0005843784.tif 000002
【０１１０】
（実施例１）
パターン付きの銀でコーティングされたＰＥＴフィルムは、上述の技術を使用して作製された。使用された印刷条件は、スタンプの上面とローラーの底面との間のギャップが０．４ｍｍ（±０．１５ｍｍ）、及び袋内の圧力が１．５ｐｓｉ（１０．３ｋＰａ）であった。印刷時間は５秒であり、この後印刷済み試料は１．５分間エッチングされた。これは、多くの空隙欠陥を特徴とする試料をもたらし、そのため、表１に示されるようにＣ評価を受けた。そのような欠陥領域の特徴的画像を図１６に示す。図１６は、空隙欠陥がある印刷済み試料の領域の光学顕微鏡写真（透過モード）である。暗い領域はパターン付きの銀であり、より明るい領域は、銀がエッチングにより除去された場所であることに留意する。
【０１１１】
（実施例２）
パターン付きの銀でコーティングされたＰＥＴフィルムは、上述の技術を使用して作製された。使用された印刷条件は、スタンプの上面とローラーの底面との間のギャップが０．４ｍｍ（±０．１５ｍｍ）、及び袋内の圧力が１．８ｐｓｉ（１２．４ｋＰａ）であった。印刷時間は５秒であり、この後印刷済み試料は１．５分間エッチングされた。これは、多くの空隙欠陥を特徴とする試料をもたらし、そのため、表１に示されるようにＣ評価を受けた。そのような欠陥領域の特徴的画像を図１６に示す。
【０１１２】
（実施例３）
パターン付きの銀でコーティングされたＰＥＴフィルムは、上述の技術を使用して作製された。使用された印刷条件は、スタンプの上面とローラーの底面との間のギャップが０．４ｍｍ（±０．１５ｍｍ）、及び袋内の圧力が２．０ｐｓｉ（１３．８ｋＰａ）であった。印刷時間は５秒であり、この後印刷済み試料は１．５分間エッチングされた。これは、多くの空隙欠陥を特徴とする試料をもたらし、そのため、表１に示されるようにＣ評価を受けた。そのような欠陥領域の特徴的画像を図１６に示す。
【０１１３】
（実施例４）
パターン付きの銀でコーティングされたＰＥＴフィルムは、上述の技術を使用して作製された。使用された印刷条件は、スタンプの上面とローラーの底面との間のギャップが０．４ｍｍ（±０．１５ｍｍ）、及び袋内の圧力が２．２ｐｓｉ（１５．２ｋＰａ）であった。印刷時間は５秒であり、この後印刷済み試料は１．５分間エッチングされた。これは、多くの空隙欠陥を特徴とする試料をもたらし、そのため、表１に示されるようにＣ評価を受けた。そのような欠陥領域の特徴的画像を図１６に示す。
【０１１４】
（実施例５）
パターン付きの銀でコーティングされたＰＥＴフィルムは、上述の技術を使用して作製された。使用された印刷条件は、スタンプの上面とローラーの底面との間のギャップが０．２５ｍｍ（±０．１５ｍｍ）、及び袋内の圧力が１．６ｐｓｉ（１１．０ｋＰａ）であった。印刷時間は５秒であり、この後印刷済み試料は１．５分間エッチングされた。これは、いくつかの空隙欠陥を特徴とする試料をもたらし、そのため、表１に示されるようにＢ評価を受けた。そのような欠陥領域の特徴的画像を図１６に示す。
【０１１５】
（実施例６）
パターン付きの銀でコーティングされたＰＥＴフィルムは、上述の技術を使用して作製された。使用された印刷条件は、スタンプの上面とローラーの底面との間のギャップが０．２５ｍｍ（±０．１５ｍｍ）、及び袋内の圧力が１．８ｐｓｉ（１２．４ｋＰａ）であった。印刷時間は５秒であり、この後印刷済み試料は１．５分間エッチングされた。これは、多くの空隙欠陥を特徴とする試料をもたらし、そのため、表１に示されるようにＣ評価を受けた。そのような欠陥領域の特徴的画像を図１６に示す。
【０１１６】
（実施例７）
パターン付きの銀でコーティングされたＰＥＴフィルムは、上述の技術を使用して作製された。使用された印刷条件は、スタンプの上面とローラーの底面との間のギャップが０．２５ｍｍ（±０．１５ｍｍ）、及び袋内の圧力が２．０ｐｓｉ（１３．８ｋＰａ）であった。印刷時間は５秒であり、この後印刷済み試料は１．５分間エッチングされた。これは、いくつかの空隙欠陥を特徴とする試料をもたらし、そのため、表１に示されるようにＢ評価を受けた。そのような欠陥領域の特徴的画像を図１６に示す。
【０１１７】
（実施例８）
パターン付きの銀でコーティングされたＰＥＴフィルムは、上述の技術を使用して作製された。使用された印刷条件は、スタンプの上面とローラーの底面との間のギャップが０．２５ｍｍ（±０．１５ｍｍ）、及び袋内の圧力が２．２ｐｓｉ（１５．２ｋＰａ）であった。印刷時間は５秒であり、この後印刷済み試料は１．５分間エッチングされた。これは、欠陥なしを特徴とする試料をもたらし、そのため、表１に示されるようにＡ評価を受けた。欠陥のないそのような試料の特徴的画像を図１７に示す。図１７は、欠陥がない印刷済み試料の領域の光学顕微鏡写真（透過モード）である。暗い領域はパターン付きの銀であり、より明るい領域は、銀がエッチングにより除去された場所であることに留意する。
【０１１８】
（実施例９）
パターン付きの銀でコーティングされたＰＥＴフィルムは、上述の技術を使用して作製された。使用された印刷条件は、スタンプの上面とローラーの底面との間のギャップが０．１ｍｍ（±０．１５ｍｍ）、及び袋内の圧力が１．６ｐｓｉ（１１．０ｋＰａ）であった。印刷時間は５秒であり、この後印刷済み試料は１．５分間エッチングされた。これは、いくつかの空隙欠陥を特徴とする試料をもたらし、そのため、表１に示されるようにＢ評価を受けた。そのような欠陥領域の特徴的画像を図１６に示す。
【０１１９】
（実施例１０）
パターン付きの銀でコーティングされたＰＥＴフィルムは、上述の技術を使用して作製された。使用された印刷条件は、スタンプの上面とローラーの底面との間のギャップが０．１ｍｍ（±０．１５ｍｍ）、及び袋内の圧力が１．８ｐｓｉ（１２．４ｋＰａ）であった。印刷時間は５秒であり、この後印刷済み試料は１．５分間エッチングされた。これは、多くの空隙欠陥を特徴とする試料をもたらし、そのため、表１に示されるようにＣ評価を受けた。そのような欠陥領域の特徴的画像を図１６に示す。
【０１２０】
（実施例１１）
パターン付きの銀でコーティングされたＰＥＴフィルムは、上述の技術を使用して作製された。使用された印刷条件は、スタンプの上面とローラーの底面との間のギャップが０．１ｍｍ（±０．１５ｍｍ）、及び袋内の圧力が２．０ｐｓｉ（１３．８ｋＰａ）であった。印刷時間は５秒であり、この後印刷済み試料は１．５分間エッチングされた。これは、欠陥なしを特徴とする試料をもたらし、そのため、表１に示されるようにＡ評価を受けた。欠陥のないそのような試料の特徴的画像を図１７に示す。
【０１２１】
（実施例１２）
パターン付きの銀でコーティングされたＰＥＴフィルムは、上述の技術を使用して作製された。使用された印刷条件は、スタンプの上面とローラーの底面との間のギャップが０．１ｍｍ（±０．１５ｍｍ）、及び袋内の圧力が２．２ｐｓｉ（１５．２ｋＰａ）であった。印刷時間は５秒であり、この後印刷済み試料は１．５分間エッチングされた。これは、欠陥なしを特徴とする試料をもたらし、そのため、表１に示されるようにＡ評価を受けた。欠陥のないそのような試料の特徴的画像を図１７に示す。
【０１２２】
（実施例１３）
パターン付きの銀でコーティングされたＰＥＴフィルムは、上述の技術を使用して作製された。使用された印刷条件は、スタンプの上面とローラーの底面との間のギャップが−０．０３ｍｍ（±０．１５ｍｍ）、及び袋内の圧力が１．６ｐｓｉ（１１．０ｋＰａ）であった。印刷時間は５秒であり、この後印刷済み試料は１．５分間エッチングされた。これは、いくつかの空隙欠陥を特徴とする試料をもたらし、そのため、表１に示されるようにＢ評価を受けた。そのような欠陥領域の特徴的画像を図１６に示す。
【０１２３】
（実施例１４）
パターン付きの銀でコーティングされたＰＥＴフィルムは、上述の技術を使用して作製された。使用された印刷条件は、スタンプの上面とローラーの底面との間のギャップが−０．０３ｍｍ（±０．１５ｍｍ）、及び袋内の圧力が１．８ｐｓｉ（１２．４ｋＰａ）であった。印刷時間は５秒であり、この後印刷済み試料は１．５分間エッチングされた。これは、いくつかの空隙欠陥を特徴とする試料をもたらし、そのため、表１に示されるようにＢ評価を受けた。そのような欠陥領域の特徴的画像を図１６に示す。
【０１２４】
（実施例１５）
パターン付きの銀でコーティングされたＰＥＴフィルムは、上述の技術を使用して作製された。使用された印刷条件は、スタンプの上面とローラーの底面との間のギャップが−０．０３ｍｍ（±０．１５ｍｍ）、及び袋内の圧力が２．０ｐｓｉ（１３．８ｋＰａ）であった。印刷時間は５秒であり、この後印刷済み試料は１．５分間エッチングされた。これは、欠陥なしを特徴とする試料をもたらし、そのため、表１に示されるようにＡ評価を受けた。欠陥のないそのような試料の特徴的画像を図１７に示す。
【０１２５】
（実施例１６）
パターン付きの銀でコーティングされたＰＥＴフィルムは、上述の技術を使用して作製された。使用された印刷条件は、スタンプの上面とローラーの底面との間のギャップが−０．０３ｍｍ（±０．１５ｍｍ）、及び袋内の圧力が２．２ｐｓｉ（１５．２ｋＰａ）であった。印刷時間は５秒であり、この後印刷済み試料は１．５分間エッチングされた。これは、欠陥なしを特徴とする試料をもたらし、そのため、表１に示されるようにＡ評価を受けた。欠陥のないそのような試料の特徴的画像を図１７に示す。
【０１２６】
（実施例１７）
パターン付きの銀でコーティングされたＰＥＴフィルムは、上述の技術を使用して作製された。使用された印刷条件は、スタンプの上面とローラーの底面との間のギャップが−０．１８ｍｍ（±０．１５ｍｍ）、及び袋内の圧力が２．０ｐｓｉ（１３．８ｋＰａ）であった。印刷時間は５秒であり、この後印刷済み試料は１．５分間エッチングされた。これは、欠陥なしを特徴とする試料をもたらし、そのため、表１に示されるようにＡ評価を受けた。欠陥のないそのような試料の特徴的画像を図１７に示す。
【０１２７】
（実施例１８）
パターン付きの銀でコーティングされたＰＥＴフィルムは、上述の技術を使用して作製された。使用された印刷条件は、スタンプの上面とローラーの底面との間のギャップが−０．１８ｍｍ（±０．１５ｍｍ）、及び袋内の圧力が２．２ｐｓｉ（１５．２ｋＰａ）であった。印刷時間は５秒であり、この後印刷済み試料は１．５分間エッチングされた。これは、欠陥なしを特徴とする試料をもたらし、そのため、表１に示されるようにＡ評価を受けた欠陥のないそのような試料の特徴的画像を図１７に示す。
【０１２８】
（実施例１９）
パターン付きの銀でコーティングされたＰＥＴフィルムは、上述の技術を使用して作製された。使用された印刷条件は、スタンプの上面とローラーの底面との間のギャップが−０．１８ｍｍ（±０．１５ｍｍ）、及び袋内の圧力が２．５ｐｓｉ（１７．２ｋＰａ）であった。印刷時間は５秒であり、この後印刷済み試料は１．５分間エッチングされた。これは、欠陥なしを特徴とする試料をもたらし、そのため、表１に示されるようにＡ評価を受けた。欠陥のないそのような試料の特徴的画像を図１７に示す。
【０１２９】
（実施例２０）
パターン付きの銀でコーティングされたＰＥＴフィルムは、上述の技術を使用して作製された。使用された印刷条件は、スタンプの上面とローラーの底面との間のギャップが−０．３３ｍｍ（±０．１５ｍｍ）、及び袋内の圧力が２．０ｐｓｉ（１３．８ｋＰａ）であった。印刷時間は５秒であり、この後印刷済み試料は１．５分間エッチングされた。これは、多くの崩壊欠陥を特徴とする試料をもたらし、そのため、表１に示されるようにＣ評価を受けた。そのような欠陥領域の特徴的画像を図１８に示す。図１８は、崩壊欠陥がある印刷済み試料の領域の光学顕微鏡写真（透過モード）である。暗い領域はパターン付きの銀であり、より明るい領域は、銀がエッチングにより除去された場所であることに留意する。
【０１３０】
（実施例２１）
パターン付きの銀でコーティングされたＰＥＴフィルムは、上述の技術を使用して作製された。使用された印刷条件は、スタンプの上面とローラーの底面との間のギャップが−０．３３ｍｍ（±０．１５ｍｍ）、及び袋内の圧力が２．２ｐｓｉ（１５．２ｋＰａ）であった。印刷時間は５秒であり、この後印刷済み試料は１．５分間エッチングされた。これは、多くの崩壊欠陥を特徴とする試料をもたらし、そのため、表１に示されるようにＣ評価を受けた。そのような欠陥領域の特徴的画像を図１８に示す。
【０１３１】
（実施例２２）
パターン付きの銀でコーティングされたＰＥＴフィルムは、上述の技術を使用して作製された。使用された印刷条件は、スタンプの上面とローラーの底面との間のギャップが−０．３３ｍｍ（±０．１５ｍｍ）、及び袋内の圧力が２．５ｐｓｉ（１７．２ｋＰａ）であった。印刷時間は５秒であり、この後印刷済み試料は１．５分間エッチングされた。これは、多くの崩壊欠陥を特徴とする試料をもたらし、そのため、表１に示されるようにＣ評価を受けた。そのような欠陥領域の特徴的画像を図１８に示す。
【０１３２】
本発明の様々な実施形態の上述の説明を、実例及び説明の目的で提示してきた。それは、包括的であることも、開示されたまさにその形態に本発明を限定することも意図していない。以上の教示を考慮すれば、多くの修正形態及び変形形態が可能である。本発明の範囲は、この詳細な説明によってではなく、むしろ添付の「特許請求の範囲」により制限されるものとする。
【図１Ａ】
0005843784.tif 000003
【図１Ｂ】
0005843784.tif 000004
【図２Ａ】
0005843784.tif 000005
【図２Ｂ】
0005843784.tif 000006
【図２Ｃ】
0005843784.tif 000007
【図２Ｄ】
0005843784.tif 000008
【図３Ａ】
0005843784.tif 000009
【図３Ｂ】
0005843784.tif 000010
【図３Ｃ】
0005843784.tif 000011
【図４Ａ】
0005843784.tif 000012
【図４Ｂ】
0005843784.tif 000013
【図４Ｃ】
0005843784.tif 000014
【図５Ａ】
0005843784.tif 000015
【図５Ｂ】
0005843784.tif 000016
【図６Ａ】
0005843784.tif 000017
【図６Ｂ】
0005843784.tif 000018
【図６Ｃ】
0005843784.tif 000019
【図６Ｄ】
0005843784.tif 000020
【図６Ｅ】
0005843784.tif 000021
【図７Ａ】
0005843784.tif 000022
【図７Ｂ】
0005843784.tif 000023
【図８】
0005843784.tif 000024
【図９】
0005843784.tif 000025
【図１０Ａ】
0005843784.tif 000026
【図１０Ｂ】
0005843784.tif 000027
【図１１】
0005843784.tif 000028
【図１２】
0005843784.tif 000029
【図１３】
0005843784.tif 000030
【図１４】
0005843784.tif 000031
【図１５】
0005843784.tif 000032
【図１６】
0005843784.tif 000033
【図１７】
0005843784.tif 000034
【図１８】
0005843784.tif 000035